(57)【特許請求の範囲】
【請求項１】
一般式（１−ａ）で表される染料〜一般式（１−ｆ）で表される染料からなる群より選ばれる少なくとも１つの有機溶剤可溶性染料と、少なくとも１種の重合性モノマーと、有機溶剤とを含み、以下の式（Ｘ）で表される前記重合性モノマーのオクタノール／水分配係数の平均値（ＣｌｏｇＰ（Ｒ））が２．７以上９．０以下であり、含有されるすべての重合性モノマーのオクタノール／水分配係数（ＣｌｏｇＰ）が２．７以上９．０以下であるインクジェット用インク（Ｒ）と、
一般式（１−ａ）で表される染料〜一般式（１−ｆ）で表される染料、および一般式（２）で表される染料からなる群より選ばれる少なくとも１つの有機溶剤可溶性染料と、少なくとも１種の重合性モノマーと、有機溶剤とを含み、以下の式（Ｙ）で表される前記重合性モノマーのオクタノール／水分配係数の平均値（ＣｌｏｇＰ（Ｇ））が１．５以上６．５以下であり、含有されるすべての重合性モノマーのオクタノール／水分配係数（ＣｌｏｇＰ）が１．５以上６．５以下であるインクジェット用インク（Ｇ）と、
一般式（３）で表される染料、一般式（４）で表される染料、一般式（５）で表される染料、および一般式（６）で表される染料からなる群より選ばれる１つの有機溶剤可溶性染料と、少なくとも１種の重合性モノマーと、有機溶剤とを含み、以下の式（Ｚ）で表される前記重合性モノマーのオクタノール／水分配係数の平均値（ＣｌｏｇＰ（Ｂ））が−１以上４．５以下であり、含有されるすべての重合性モノマーのオクタノール／水分配係数（ＣｌｏｇＰ）が−１以上４．５以下であるインクジェット用インク（Ｂ）とを含むインクジェット用インクセット。
【数１】
0005553687.tif 000075
（上記式（Ｘ）、（Ｙ）、および（Ｚ）中、Ｗｉは各インクジェット用インクに含まれるｉ番目の重合性モノマーの重合性モノマー全量に対する質量分率を表し、Ｐｉは各インクジェット用インクに含まれるｉ番目の重合性モノマーのＣｌｏｇＰ値を表し、ｉは１〜ｎの整数を表す。）
【化１】
0005553687.tif 000076
（一般式（１−ａ）中、Ｒ３０は、水素原子または置換基を表す。Ｒ３１は、水素原子、アルキル基、アルケニル基、アリール基、ヘテロ環基、アシル基、アルコキシカルボニル基、またはカルバモイル基を表す。Ｘ３０は、−ＯＭ基、または−Ｎ（Ｒ３２）（Ｒ３３）を表し、Ｍは、水素原子、アルキル基、または、電荷を中和する為に必要な金属原子若しくは有機塩基対を表し、Ｒ３２およびＲ３３は、それぞれ独立に、水素原子、アルキル基、アルケニル基、アリール基、ヘテロ環基、アシル基、アルコキシカルボニル基、またはカルバモイル基を表す。Ａ３０は、アリール基、または芳香族ヘテロ環基を表す。）
【化２】
0005553687.tif 000077
（一般式（１−ｂ）中、Ｒ３４は水素原子または置換基を表す。Ｒ３５は、水素原子、アルキル基、アルケニル基、アリール基、ヘテロ環基、アシル基、アルコキシカルボニル基、またはカルバモイル基を表す。Ｚ３０およびＺ３１は、それぞれ独立に、−Ｃ（Ｒ３６）＝または−Ｎ＝を表し、Ｒ３６は水素原子または置換基を表す。Ａ３１は、アリール基または芳香族ヘテロ環基を表す。）
【化３】
0005553687.tif 000078
（一般式（１−ｃ）中、Ｒ３７、Ｒ３８、Ｒ３９およびＲ４０は、それぞれ独立に、水素原子、アルキル基、アルケニル基、アリール基、ヘテロ環基、アシル基、アルコキシカルボニル基、カルバモイル基、アルキルスルホニル基、またはアリールスルホニル基を表す。Ｚ３２、Ｚ３３およびＺ３４は、それぞれ独立に、−Ｃ（Ｒ４１）＝または−Ｎ＝を表す。Ｒ４１は、水素原子または置換基を表す。Ａ３２は、アリール基または芳香族ヘテロ環基を表す。）
【化４】
0005553687.tif 000079
（一般式（１−ｄ）中、Ｒ４２は、水素原子、アルキル基、アルケニル基、アリール基、またはヘテロ環基を表す。Ｒ４３およびＲ４４は、それぞれ独立に、水素原子または置換基を表す。Ａ３３は、アリール基または芳香族ヘテロ環基を表す。）
【化５】
0005553687.tif 000080
（一般式（１−ｅ）中、Ｒ４５、Ｒ４６、およびＲ４７は、それぞれ独立に、水素原子または置換基を表す。ａおよびｂは、それぞれ独立に０〜４の整数を表す。）
【化６】
0005553687.tif 000081
（一般式（１−ｆ）中、Ｒ４８およびＲ４９は、それぞれ独立に、水素原子または置換基を表す。Ｒ５０は、水素原子、ハロゲン原子、アルキル基、またはアリール基を表す。Ｒ５１は、水素原子、アルキル基、アルケニル基、アリール基、ヘテロ環基、アシル基、アルコキシカルボニル基、カルバモイル基、アルキルスルホニル基、またはアリールスルホニル基を表す。Ｚ３５、Ｚ３６、Ｚ３７、およびＺ３８は、それぞれ独立に、−Ｃ（Ｒ５２）＝または−Ｎ＝を表し、Ｒ５２は水素原子または置換基を表す。）
【化７】
0005553687.tif 000082
（一般式（２）中、Ｒ１〜Ｒ４は、それぞれ独立に、アルキル基、アルケニル基、アリール基、またはヘテロ環基を表す。ｗ、ｘ、ｙ、およびｚは、それぞれ独立に、０〜４の整数を表す。ただし、ｗ，ｘ、ｙ、およびｚの総和（ｗ＋ｘ＋ｙ＋ｚ）は０ではない。Ｚ１〜Ｚ４は、それぞれ独立に、炭素原子、窒素原子から選ばれる原子群で、結合している２個の炭素原子と共に構成される５員環または６員環を形成する原子群を表す。Ｍ１は金属原子、または金属酸化物を表す。）
【化８】
0005553687.tif 000083
（一般式（３）中、Ｒ１は、それぞれ独立に、水素原子または置換基を表す。Ｌは、それぞれ独立に、脂肪族または芳香族の連結基を表す。Ｚ１は２つの炭素原子と共に６員環を形成するのに必要な非金属原子群を表し、４つのＺ１は同一であっても異なっていてもよい。Ｍは２個の水素原子、２価の金属原子、２価の金属酸化物、２価の金属水酸化物または２価の金属塩化物を表す。ｍはそれぞれ独立に１または２を表し、ｎはそれぞれ独立に０または１を表す。ｐはそれぞれ独立に１〜５の整数を表す。ｒ１、ｒ２、ｒ３及びｒ４はそれぞれ独立に０または１を表し、ｒ１＋ｒ２＋ｒ３＋ｒ４≧１を満たす。）
【化９】
0005553687.tif 000084
（一般式（４）中、Ｒ１１〜Ｒ１６はそれぞれ独立に、水素原子、または置換基を表す。Ｒ１７は、水素原子、ハロゲン原子、アルキル基、アリール基、またはヘテロ環基を表す。）
【化１０】
0005553687.tif 000085
（一般式（５）中、Ｒ１１〜Ｒ１６はそれぞれ独立に、水素原子、または置換基を表す。Ｒ１７は、水素原子、ハロゲン原子、アルキル基、アリール基、またはヘテロ環基を表す。Ｍａは、金属原子または金属化合物を表す。Ｘ１は、Ｍａに結合可能な基を表し、Ｘ２は、Ｍａの電荷を中和する為に必要な基を表す。Ｘ１とＸ２は、互いに結合して５員、６員、または７員の環を形成していてもよい。）
【化１１】
0005553687.tif 000086
（一般式（６）中、ＺａおよびＺｂは、それぞれ独立に、−Ｎ＝または−Ｃ（Ｒ８）＝を表す。Ｒ１〜Ｒ５およびＲ８は、それぞれ独立に、水素原子または置換基を表す。Ｒ６〜Ｒ７は、それぞれ独立に、水素原子、アルキル基、アルケニル基、アリール基、またはヘテロ環基を表す。Ｒ２とＲ３、Ｒ３とＲ６、Ｒ４とＲ５、Ｒ５とＲ７、および／またはＲ６とＲ７とが互いに結合して、それぞれ独立に、５員環、６員環、または７員環を形成してもよい。）
【請求項２】
前記ＣｌｏｇＰ（Ｒ）、前記ＣｌｏｇＰ（Ｇ）、前記ＣｌｏｇＰ（Ｂ）が以下式（Ａ）の関係を満たす、請求項１に記載のインクジェット用インクセット。
式（Ａ）：ＣｌｏｇＰ（Ｒ）＞ＣｌｏｇＰ（Ｇ）＞ＣｌｏｇＰ（Ｂ）
【請求項３】
前記インクジェット用インク（Ｒ）、前記インクジェット用インク（Ｇ）および前記インクジェット用インク（Ｂ）の粘度が２５℃において３０ｍＰａ・ｓ以下である、請求項１または２に記載のインクジェット用インクセット。
【請求項４】
前記インクジェット用インク（Ｒ）、前記インクジェット用インク（Ｇ）および前記インクジェット用インク（Ｂ）の粘度が２５℃において２０〜４０ｍＮ／ｍである、請求項１〜３のいずれかに記載のインクジェット用インクセット。
【請求項５】
前記インクジェット用インク（Ｒ）、前記インクジェット用インク（Ｇ）および前記インクジェット用インク（Ｂ）が、さらに界面活性剤を含む、請求項１〜４のいずれかに記載のインクジェット用インクセット。
【請求項６】
前記インクジェット用インク（Ｒ）、前記インクジェット用インク（Ｇ）および前記インクジェット用インク（Ｂ）が、さらに多官能チオール化合物を含む、請求項１〜５のいずれかに記載のインクジェット用インクセット。
【請求項７】
基板上に形成された隔壁により区画された凹部にインクジェット法により請求項１〜６のいずれかに記載のインクジェット用インクセットを用いて液滴を付与して、カラーフィルタの色画素を形成する画素形成工程を有するカラーフィルタの製造方法。
【請求項８】
請求項７に記載のカラーフィルタの製造方法により製造されるカラーフィルタ。
【請求項９】
請求項８に記載のカラーフィルタを備える液晶ディスプレイ。
【請求項１０】
請求項８に記載のカラーフィルタを備える画像表示デバイス。
【発明の詳細な説明】
【技術分野】
【０００１】
本発明は、インクセット、カラーフィルタおよびその製造方法、ならびにそれを用いる液晶ディスプレイおよび画像表示デバイスに関する。
【背景技術】
【０００２】
近年、パーソナルコンピュータ、特に大画面液晶テレビの発達に伴い、液晶ディスプレイ（ＬＣＤ）、とりわけカラー液晶ディスプレイの需要が増加する傾向にある。一方で、カラー液晶ディスプレイが高価であることから、コストダウンの要求が高まっている。特に、コスト的に比重の高いカラーフィルタに対するコストダウンの要求が高い。このようなカラーフィルタは、通常、赤（Ｒ）、緑（Ｇ）、および青（Ｂ）の３原色の着色パターンを備える。このカラーフィルタを備える液晶ディスプレイにおいては、Ｒ、Ｇ、およびＢのそれぞれの画素に対応する電極をＯＮ、ＯＦＦさせることで液晶がシャッタとして作動し、Ｒ、Ｇ、およびＢのそれぞれの画素を光が通過してカラー表示が行われる。
【０００３】
近年、このカラーフィルタの製造方法として、インクジェット法で着色インクを吹き付けして着色層（色画素）を形成する方法が提案されている（特許文献１）。インクジェット法は、非常に微細なノズルからインク液滴を記録部材に直接吐出、付着させて、文字や画像を得る記録方式である。インクジェット法は、インクジェットヘッドを順次移動させることにより、大面積のカラーフィルタを高生産性で製造でき、低騒音で操作性がよいという利点をもつ。
【０００４】
カラーフィルタに要求される色性能（色相、コントラスト）は年々高まっており、それに伴いカラーフィルタの色画素を構成する色材の特性制御の必要性はより高まっている。色画素を形成するインクジェット用インクの色材として染料を使用した場合、概して、吐出安定性も高く、インク粘度の増加などに伴うノズル目詰まりがあった場合でも、ワイピングやパージにより容易にインク吐出状態が回復することが期待される。
【０００５】
一方で、インクジェット用インクを構成する成分としては、染料以外に、重合性モノマーなどが通常使用される。その場合、カラーフィルタの製造時の重合性モノマー硬化の際に、染料と重合性モノマーとの組み合わせによっては染料の凝集や相分離などが起こり、結果として、色相の劣化や著しいコントラストの低下を招くことがあった。
また、インクジェット用インクとしては、上記のようなカラーフィルタとしての光学的特性を満足するのみならず、インクジェット用インクとしての高吐出安定性や、得られるカラーフィルタの耐薬品性など諸要件を同時に満足することが必要であった。特に、多色（例えば、赤、青、緑の３色）を有するカラーフィルタを作製するためには、すべての色画素を構成するインクジェット用インクが上記要件を満たす必要がある。
さらに、表示画像のさらなる高画質化のためには、カラーフィルタが広い色再現域を有することが必要とされ、各色の画素部が優れた光学特性を持つのみならず、それら各色間での光学特性のバランスを制御することが重要となる。
従来技術においては、上記のような課題を同時に満足することは困難であり、更なる改良が必要とされていた。
【先行技術文献】
【特許文献】
【０００６】
【特許文献１】特開平８−１４６２１５号公報
【発明の概要】
【発明が解決しようとする課題】
【０００７】
本発明は、上記事情に鑑みてなされたものであり、その目的は、良好な色相を呈し、耐熱性、耐薬品性に優れた色画素を形成することができ、さらに広い色再現域を有するカラーフィルタを製造することができる、吐出安定性に優れたインクジェット用インクセット、このようなインクジェット用インクセットにより得られる光学特性、耐光性、耐熱性、耐薬品性などの特性に優れたカラーフィルタ、およびこのような特性を持つカラーフィルタを安定して、コストアップを招くことなく製造することができるカラーフィルタの製造方法、ならびに高輝度バックライトに対応できる、高コントラスト、高彩度の液晶ディスプレイおよび画像表示デバイスを提供することにある。
【課題を解決するための手段】
【０００８】
本発明者らは、鋭意検討を行った結果、所定の染料と所定のオクタノール／水分配係数を有する重合性モノマーを使用することにより、上記課題が解決されることを見出した。つまり、本発明者らは、上記課題が下記の＜１＞〜＜１０＞の構成により解決されることを見出した。
【０００９】
＜１＞  一般式（１−ａ）で表される染料〜一般式（１−ｆ）で表される染料からなる群より選ばれる少なくとも１つの有機溶剤可溶性染料と、少なくとも１種の重合性モノマーと、有機溶剤とを含み、後述する式（Ｘ）で表される上記重合性モノマーのオクタノール／水分配係数の平均値（ＣｌｏｇＰ（Ｒ））が２以上１２以下であるインクジェット用インク（Ｒ）と、
一般式（１−ａ）で表される染料〜一般式（１−ｆ）で表される染料、および一般式（２）で表される染料からなる群より選ばれる少なくとも１つの有機溶剤可溶性染料と、少なくとも１種の重合性モノマーと、有機溶剤とを含み、後述する式（Ｙ）で表される上記重合性モノマーのオクタノール／水分配係数の平均値（ＣｌｏｇＰ（Ｇ））が０以上９以下であるインクジェット用インク（Ｇ）と、
一般式（３）で表される染料、一般式（４）で表される染料、一般式（５）で表される染料、および一般式（６）で表される染料からなる群より選ばれる１つの有機溶剤可溶性染料と、少なくとも１種の重合性モノマーと、有機溶剤とを含み、後述する式（Ｚ）で表される上記重合性モノマーのオクタノール／水分配係数の平均値（ＣｌｏｇＰ（Ｂ））が−２以上７以下であるインクジェット用インク（Ｂ）とを含むインクジェット用インクセット。
【００１０】
【化１】
0005553687.tif 000002
【００１１】
（一般式（１−ａ）中、Ｒ３０は、水素原子または置換基を表す。Ｒ３１は、水素原子、アルキル基、アルケニル基、アリール基、ヘテロ環基、アシル基、アルコキシカルボニル基、またはカルバモイル基を表す。Ｘ３０は、−ＯＭ基、または−Ｎ（Ｒ３２）（Ｒ３３）を表し、Ｍは、水素原子、アルキル基、または、電荷を中和する為に必要な金属原子若しくは有機塩基対を表し、Ｒ３２およびＲ３３は、それぞれ独立に、水素原子、アルキル基、アルケニル基、アリール基、ヘテロ環基、アシル基、アルコキシカルボニル基、またはカルバモイル基を表す。Ａ３０は、アリール基、または芳香族ヘテロ環基を表す。）
【００１２】
【化２】
0005553687.tif 000003
【００１３】
（一般式（１−ｂ）中、Ｒ３４は水素原子または置換基を表す。Ｒ３５は、水素原子、アルキル基、アルケニル基、アリール基、ヘテロ環基、アシル基、アルコキシカルボニル基、またはカルバモイル基を表す。Ｚ３０およびＺ３１は、それぞれ独立に、−Ｃ（Ｒ３６）＝または−Ｎ＝を表し、Ｒ３６は水素原子または置換基を表す。Ａ３１は、アリール基または芳香族ヘテロ環基を表す。）
【００１４】
【化３】
0005553687.tif 000004
【００１５】
（一般式（１−ｃ）中、Ｒ３７、Ｒ３８、Ｒ３９およびＲ４０は、それぞれ独立に、水素原子、アルキル基、アルケニル基、アリール基、ヘテロ環基、アシル基、アルコキシカルボニル基、カルバモイル基、アルキルスルホニル基、またはアリールスルホニル基を表す。Ｚ３２、Ｚ３３およびＺ３４は、それぞれ独立に、−Ｃ（Ｒ４１）＝または−Ｎ＝を表す。Ｒ４１は、水素原子または置換基を表す。Ａ３２は、アリール基または芳香族ヘテロ環基を表す。）
【００１６】
【化４】
0005553687.tif 000005
【００１７】
（一般式（１−ｄ）中、Ｒ４２は、水素原子、アルキル基、アルケニル基、アリール基、またはヘテロ環基を表す。Ｒ４３およびＲ４４は、それぞれ独立に、水素原子または置換基を表す。Ａ３３は、アリール基または芳香族ヘテロ環基を表す。）
【００１８】
【化５】
0005553687.tif 000006
【００１９】
（一般式（１−ｅ）中、Ｒ４５、Ｒ４６、およびＲ４７は、それぞれ独立に、水素原子または置換基を表す。ａおよびｂは、それぞれ独立に０〜４の整数を表す。）
【００２０】
【化６】
0005553687.tif 000007
【００２１】
（一般式（１−ｆ）中、Ｒ４８およびＲ４９は、それぞれ独立に、水素原子または置換基を表す。Ｒ５０は、水素原子、ハロゲン原子、アルキル基、またはアリール基を表す。Ｒ５１は、水素原子、アルキル基、アルケニル基、アリール基、ヘテロ環基、アシル基、アルコキシカルボニル基、カルバモイル基、アルキルスルホニル基、またはアリールスルホニル基を表す。Ｚ３５、Ｚ３６、Ｚ３７、およびＺ３８は、それぞれ独立に、−Ｃ（Ｒ５２）＝または−Ｎ＝を表し、Ｒ５２は水素原子または置換基を表す。）
【００２２】
【化７】
0005553687.tif 000008
【００２３】
（一般式（２）中、Ｒ１〜Ｒ４は、それぞれ独立に、アルキル基、アルケニル基、アリール基、またはヘテロ環基を表す。ｗ、ｘ、ｙおよびｚは、それぞれ独立に、０〜４の整数を表す。ただし、ｗ，ｘ、ｙおよびｚの総和（ｗ＋ｘ＋ｙ＋ｚ）は０ではない。Ｚ１〜Ｚ４は、それぞれ独立に、炭素原子、窒素原子から選ばれる原子群で、結合している２個の炭素原子と共に構成される５員環または６員環を形成する原子群を表す。Ｍ１は金属原子、または金属酸化物を表す。）
【００２４】
【化８】
0005553687.tif 000009
【００２５】
（一般式（３）中、Ｒ１はそれぞれ独立に水素原子または置換基を表す。Ｌは、脂肪族または芳香族の連結基を表す。Ｚ１は２つの炭素原子と共に６員環を形成するのに必要な非金属原子群を表し、４つのＺ１は同一であっても異なっていてもよい。Ｍは２個の水素原子、２価の金属原子、２価の金属酸化物、２価の金属水酸化物または２価の金属塩化物を表す。ｍはそれぞれ独立に１または２を表し、ｎはそれぞれ独立に０または１を表す。ｐはそれぞれ独立に１〜５の整数を表す。ｒ１、ｒ２、ｒ３及びｒ４はそれぞれ独立に０または１を表し、ｒ１＋ｒ２＋ｒ３＋ｒ４≧１を満たす。）
【００２６】
【化９】
0005553687.tif 000010
【００２７】
（一般式（４）中、Ｒ１１〜Ｒ１６はそれぞれ独立に、水素原子、または置換基を表す。Ｒ１７は、水素原子、ハロゲン原子、アルキル基、アリール基、またはヘテロ環基を表す。）
【００２８】
【化１０】
0005553687.tif 000011
【００２９】
（一般式（５）中、Ｒ１１〜Ｒ１６はそれぞれ独立に、水素原子、または置換基を表す。Ｒ１７は、水素原子、ハロゲン原子、アルキル基、アリール基、またはヘテロ環基を表す。Ｍａは、金属原子または金属化合物を表す。Ｘ１は、Ｍａに結合可能な基を表し、Ｘ２は、Ｍａの電荷を中和する為に必要な基を表す。Ｘ１とＸ２は、互いに結合して５員、６員、または７員の環を形成していてもよい。）
【００３０】
【化１１】
0005553687.tif 000012
【００３１】
（一般式（６）中、ＺａおよびＺｂは、それぞれ独立に、−Ｎ＝または−Ｃ（Ｒ８）＝を表す。Ｒ１〜Ｒ５およびＲ８は、それぞれ独立に、水素原子または置換基を表す。Ｒ６〜Ｒ７は、それぞれ独立に、水素原子、アルキル基、アルケニル基、アリール基、またはヘテロ環基を表す。Ｒ２とＲ３、Ｒ３とＲ６、Ｒ４とＲ５、Ｒ５とＲ７、および／またはＲ６とＲ７とが互いに結合して、それぞれ独立に、５員環、６員環、または７員環を形成してもよい。）
＜２＞  上記ＣｌｏｇＰ（Ｒ）、上記ＣｌｏｇＰ（Ｇ）、上記ＣｌｏｇＰ（Ｂ）が以下式（Ａ）の関係を満たす、＜１＞に記載のインクジェット用インクセット。
式（Ａ）：ＣｌｏｇＰ（Ｒ）＞ＣｌｏｇＰ（Ｇ）＞ＣｌｏｇＰ（Ｂ）
＜３＞  上記インクジェット用インク（Ｒ）、上記インクジェット用インク（Ｇ）および上記インクジェット用インク（Ｂ）の粘度が２５℃において３０ｍＰａ・ｓ以下である、＜１＞または＜２＞に記載のインクジェット用インクセット。
＜４＞  上記インクジェット用インク（Ｒ）、上記インクジェット用インク（Ｇ）および上記インクジェット用インク（Ｂ）の表面張力が２５℃において２０〜４０ｍＮ／ｍである、＜１＞〜＜３＞のいずれかに記載のインクジェット用インクセット。
＜５＞  上記インクジェット用インク（Ｒ）、上記インクジェット用インク（Ｇ）および上記インクジェット用インク（Ｂ）が、さらに界面活性剤を含む、＜１＞〜＜４＞のいずれかに記載のインクジェット用インクセット。
＜６＞  上記インクジェット用インク（Ｒ）、上記インクジェット用インク（Ｇ）および上記インクジェット用インク（Ｂ）が、さらに多官能チオール化合物を含む、＜１＞〜＜５＞のいずれかに記載のインクジェット用インクセット。
＜７＞  基板上に形成された隔壁により区画された凹部にインクジェット法により＜１＞〜＜６＞のいずれかに記載のインクジェット用インクセットを用いて液滴を付与して、カラーフィルタの色画素を形成する画素形成工程を有するカラーフィルタの製造方法。
＜８＞  ＜７＞に記載のカラーフィルタの製造方法により製造されるカラーフィルタ。
＜９＞  ＜８＞に記載のカラーフィルタを備える液晶ディスプレイ。
＜１０＞  ＜８＞に記載のカラーフィルタを備える画像表示デバイス。
【発明の効果】
【００３２】
本発明によれば、良好な色相を呈し、耐熱性、耐薬品性に優れた色画素を形成することができ、さらに広い色再現域を有するカラーフィルタを製造することができる、吐出安定性に優れたインクジェット用インクセット、このようなインクジェット用インクセットにより得られる光学特性、耐光性、耐熱性、耐薬品性などの特性に優れたカラーフィルタ、およびこのような特性を持つカラーフィルタを安定して、コストアップを招くことなく製造することができるカラーフィルタの製造方法、ならびに高輝度バックライトに対応できる、高コントラスト、高彩度の液晶ディスプレイおよび画像表示デバイスを提供することができる。
【図面の簡単な説明】
【００３３】
【図１】本発明のカラーフィルタの製造方法の一実施形態における製造工程を示すフローチャートである。
【図２】（ａ）〜（ｆ）は、それぞれ本発明のカラーフィルタの製造方法における基板からカラーフィルタに至る製造工程順に示す基板およびカラーフィルタの模式的断面図である。
【図３】粒子状物質が観察される場合の光学顕微鏡写真（倍率１００倍）である。
【図４】相分離構造が観察される場合の光学顕微鏡写真（倍率１００倍）である。
【図５】粒子状物質および相分離構造が観察されない場合の光学顕微鏡写真（倍率１００倍）である。
【発明を実施するための形態】
【００３４】
以下、本発明に係るインクジェット用インクセット、このインクジェット用インクセットを用いたカラーフィルタおよびその製造方法、ならびにそれを用いる液晶ディスプレイおよび画像表示デバイスについて詳細に説明する。
【００３５】
＜インクジェット用インクセット＞
まず、本発明のインクジェット用インクセットを構成する各インクジェット用インクの構成成分、およびその製造方法について詳細に説明する。
本発明のインクジェット用インクセットは少なくとも以下の３つのインクジェット用インクを備える。
インクジェット用インク（Ｒ）：一般式（１−ａ）で表される染料〜一般式（１−ｆ）で表される染料からなる群より選ばれる少なくとも１つの有機溶剤可溶性染料と、少なくとも一種の重合性モノマーと、有機溶剤とを含み、式（Ｘ）で表される上記重合性モノマーのオクタノール／水分配係数の平均値（ＣｌｏｇＰ（Ｒ））が２以上１２以下である
インクジェット用インク（Ｇ）：一般式（１−ａ）で表される染料〜一般式（１−ｆ）で表される染料、および一般式（２）で表される染料からなる群より選ばれる少なくとも１つの有機溶剤可溶性染料と、少なくとも一種の重合性モノマーと、有機溶剤とを含み、式（Ｙ）で表される上記重合性モノマーのオクタノール／水分配係数の平均値（ＣｌｏｇＰ（Ｇ））が０以上９以下である
インクジェット用インク（Ｂ）：一般式（３）で表される染料、一般式（４）で表される染料、一般式（５）で表される染料、および一般式（６）で表される染料からなる群より選ばれる１つの有機溶剤可溶性染料と、少なくとも一種の重合性モノマーと、有機溶剤とを含み、式（Ｚ）で表される上記重合性モノマーのオクタノール／水分配係数の平均値（ＣｌｏｇＰ（Ｂ））が−２以上７以下である
【００３６】
【数１】
0005553687.tif 000013
【００３７】
（上記式（Ｘ）、（Ｙ）、および（Ｚ）中、Ｗｉは各インクジェット用インクに含まれるｉ番目のモノマーの全モノマーに対する質量分率を表し、Ｐｉは各インクジェット用インクに含まれるｉ番目のモノマーのＣｌｏｇＰ値を表し、ｉは１〜ｎの整数を表す。）
まず、上記各インクジェット用インクに含まれる有機溶剤可溶性染料、重合性モノマー、有機溶剤について詳述する。
【００３８】
＜有機溶剤可溶性染料＞
＜一般式（１−ａ）〜一般式（１−ｆ）で表される染料＞
一般式（１−ａ）〜一般式（１−ｆ）で表される染料（アゾ系染料、アゾメチン系染料、メチン系染料、キノフタロン系染料など）は、可視光部の最大吸収波長が４００〜５００ｎｍ、好ましくは４２０〜４８０ｎｍであり、イエロー色調用のインクとして好適である。なお、一般式（１−ａ）で表される染料〜一般式（１−ｆ）で表される染料の互変異性体も好適に使用される。
【００３９】
以下の一般式（１−ａ）〜一般式（１−ｆ）、一般式（２）〜一般式（６）の各基の説明において「置換基」とは、ハロゲン原子（例えば、フッ素原子、塩素原子、臭素原子、ヨウ素原子）、アルキル基（好ましくは炭素数１〜４８、より好ましくは炭素数１〜２４の、直鎖、分岐鎖、または環状のアルキル基で、例えば、メチル、エチル、プロピル、イソプロピル、ブチル、ｔ−ブチル、ペンチル、ヘキシル、ヘプチル、オクチル、２−エチルヘキシル、ドデシル、ヘキサデシル、シクロプロピル、シクロペンチル、シクロヘキシル、１−ノルボルニル、１−アダマンチル）、アルケニル基（好ましくは炭素数２〜４８、より好ましくは炭素数２〜１８のアルケニル基で、例えば、ビニル、アリル、３−ブテン−１−イル）、アリール基（好ましくは炭素数６〜４８、より好ましくは炭素数６〜２４のアリール基で、例えば、フェニル、ナフチル）、ヘテロ環基（好ましくは炭素数１〜３２、より好ましくは炭素数１〜１８のヘテロ環基で、例えば、２−チエニル、４−ピリジル、２−フリル、２−ピリミジニル、１−ピリジル、２−ベンゾチアゾリル、１−イミダゾリル、１−ピラゾリル、ベンゾトリアゾール−１−イル）、シリル基（好ましくは炭素数３〜３８、より好ましくは炭素数３〜１８のシリル基で、例えば、トリメチルシリル、トリエチルシリル、トリブチルシリル、ｔ−ブチルジメチルシリル、ｔ−ヘキシルジメチルシリル）、ヒドロキシル基、シアノ基、ニトロ基、カルボキシル基、アルコキシ基（好ましくは炭素数１〜４８、より好ましくは炭素数１〜２４のアルコキシ基で、例えば、メトキシ、エトキシ、１−ブトキシ、２−ブトキシ、イソプロポキシ、ｔ−ブトキシ、ドデシルオキシ、シクロアルキルオキシ基で、例えば、シクロペンチルオキシ、シクロヘキシルオキシ）、アリールオキシ基（好ましくは炭素数６〜４８、より好ましくは炭素数６〜２４のアリールオキシ基で、例えば、フェノキシ、１−ナフトキシ）、ヘテロ環オキシ基（好ましくは炭素数１〜３２、より好ましくは炭素数１〜１８のヘテロ環オキシ基で、例えば、１−フェニルテトラゾール−５−オキシ、２−テトラヒドロピラニルオキシ）、シリルオキシ基（好ましくは炭素数１〜３２、より好ましくは炭素数１〜１８のシリルオキシ基で、例えば、トリメチルシリルオキシ、ｔ−ブチルジメチルシリルオキシ、ジフェニルメチルシリルオキシ）、アシルオキシ基（好ましくは炭素数２〜４８、より好ましくは炭素数２〜２４のアシルオキシ基で、例えば、アセトキシ、ピバロイルオキシ、ベンゾイルオキシ、ドデカノイルオキシ）、アルコキシカルボニルオキシ基（好ましくは炭素数２〜４８、より好ましくは炭素数２〜２４のアルコキシカルボニルオキシ基で、例えば、エトキシカルボニルオキシ、ｔ−ブトキシカルボニルオキシ、シクロアルキルオキシカルボニルオキシ基で、例えば、シクロヘキシルオキシカルボニルオキシ）、アリールオキシカルボニルオキシ基（好ましくは炭素数７〜３２、より好ましくは炭素数７〜２４のアリールオキシカルボニルオキシ基で、例えば、フェノキシカルボニルオキシ）、カルバモイルオキシ基（好ましくは炭素数１〜４８、より好ましくは炭素数１〜２４のカルバモイルオキシ基で、例えば、Ｎ，Ｎ−ジメチルカルバモイルオキシ、Ｎ−ブチルカルバモイルオキシ、Ｎ−フェニルカルバモイルオキシ、Ｎ−エチル−Ｎ−フェニルカルバモイルオキシ）、スルファモイルオキシ基（好ましくは炭素数１〜３２、より好ましくは炭素数１〜２４のスルファモイルオキシ基で、例えば、Ｎ，Ｎ−ジエチルスルファモイルオキシ、Ｎ−プロピルスルファモイルオキシ）、アルキルスルホニルオキシ基（好ましくは炭素数１〜３８、より好ましくは炭素数１〜２４のアルキルスルホニルオキシ基で、例えば、メチルスルホニルオキシ、ヘキサデシルスルホニルオキシ、シクロヘキシルスルホニルオキシ）、
【００４０】
アリールスルホニルオキシ基（好ましくは炭素数６〜３２、より好ましくは炭素数６〜２４のアリールスルホニルオキシ基で、例えば、フェニルスルホニルオキシ）、アシル基（好ましくは炭素数１〜４８、より好ましくは炭素数１〜２４のアシル基で、例えば、ホルミル、アセチル、ピバロイル、ベンゾイル、テトラデカノイル、シクロヘキサノイル）、アルコキシカルボニル基（好ましくは炭素数２〜４８、より好ましくは炭素数２〜２４のアルコキシカルボニル基で、例えば、メトキシカルボニル、エトキシカルボニル、オクタデシルオキシカルボニル、シクロヘキシルオキシカルボニル、２，６−ジ−ｔｅｒｔ−ブチル−４−メチルシクロヘキシルオキシカルボニル、下記構造式（ｉ）で表される基）、
【００４１】
【化１２】
0005553687.tif 000014
【００４２】
アリールオキシカルボニル基（好ましくは炭素数７〜３２、より好ましくは炭素数７〜２４のアリールオキシカルボニル基で、例えば、フェノキシカルボニル）、カルバモイル基（好ましくは炭素数１〜４８、より好ましくは炭素数１〜２４のカルバモイル基で、例えば、カルバモイル、Ｎ，Ｎ−ジエチルカルバモイル、Ｎ−エチル−Ｎ−オクチルカルバモイル、Ｎ，Ｎ−ジブチルカルバモイル、Ｎ−プロピルカルバモイル、Ｎ−フェニルカルバモイル、Ｎ−メチル−Ｎ−フェニルカルバモイル、Ｎ，Ｎ−ジシクロへキシルカルバモイル）、アミノ基（好ましくは炭素数３２以下、より好ましくは炭素数２４以下のアミノ基で、例えば、アミノ、メチルアミノ、Ｎ，Ｎ−ジブチルアミノ、テトラデシルアミノ、２−エチルへキシルアミノ、シクロヘキシルアミノ）、アニリノ基（好ましくは炭素数６〜３２、より好ましくは炭素数６〜２４のアニリノ基で、例えば、アニリノ、Ｎ−メチルアニリノ）、ヘテロ環アミノ基（好ましくは炭素数１〜３２、より好ましくは炭素数１〜１８のヘテロ環アミノ基で、例えば、４−ピリジルアミノ）、カルボンアミド基（好ましくは炭素数２〜４８、より好ましくは炭素数２〜２４のカルボンアミド基で、例えば、アセトアミド、ベンズアミド、テトラデカンアミド、ピバロイルアミド、シクロヘキサンアミド）、ウレイド基（好ましくは炭素数１〜３２、より好ましくは炭素数１〜２４のウレイド基で、例えば、ウレイド、Ｎ，Ｎ−ジメチルウレイド、Ｎ−フェニルウレイド）、イミド基（好ましくは炭素数３６以下、より好ましくは炭素数２４以下のイミド基で、例えば、Ｎ−スクシンイミド、Ｎ−フタルイミド）、アルコキシカルボニルアミノ基（好ましくは炭素数２〜４８、より好ましくは炭素数２〜２４のアルコキシカルボニルアミノ基で、例えば、メトキシカルボニルアミノ、エトキシカルボニルアミノ、ｔ−ブトキシカルボニルアミノ、オクタデシルオキシカルボニルアミノ、シクロヘキシルオキシカルボニルアミノ）、アリールオキシカルボニルアミノ基（好ましくは炭素数７〜３２、より好ましくは炭素数７〜２４のアリールオキシカルボニルアミノ基で、例えば、フェノキシカルボニルアミノ）、スルホンアミド基（好ましくは炭素数１〜４８、より好ましくは炭素数１〜２４のスルホンアミド基で、例えば、メタンスルホンアミド、ブタンスルホンアミド、ベンゼンスルホンアミド、ヘキサデカンスルホンアミド、シクロヘキサンスルホンアミド）、スルファモイルアミノ基（好ましくは炭素数１〜４８、より好ましくは炭素数１〜２４のスルファモイルアミノ基で、例えば、Ｎ，Ｎ−ジプロピルスルファモイルアミノ、Ｎ−エチル−Ｎ−ドデシルスルファモイルアミノ）、アゾ基（好ましくは炭素数１〜３２、より好ましくは炭素数１〜２４のアゾ基で、例えば、フェニルアゾ、３−ピラゾリルアゾ）、
【００４３】
アルキルチオ基（好ましくは炭素数１〜４８、より好ましくは炭素数１〜２４のアルキルチオ基で、例えば、メチルチオ、エチルチオ、オクチルチオ、シクロヘキシルチオ）、アリールチオ基（好ましくは炭素数６〜４８、より好ましくは炭素数６〜２４のアリールチオ基で、例えば、フェニルチオ）、ヘテロ環チオ基（好ましくは炭素数１〜３２、より好ましくは炭素数１〜１８のヘテロ環チオ基で、例えば、２−ベンゾチアゾリルチオ、２−ピリジルチオ、１−フェニルテトラゾリルチオ）、アルキルスルフィニル基（好ましくは炭素数１〜３２、より好ましくは炭素数１〜２４のアルキルスルフィニル基で、例えば、ドデカンスルフィニル）、アリールスルフィニル基（好ましくは炭素数６〜３２、より好ましくは炭素数６〜２４のアリールスルフィニル基で、例えば、フェニルスルフィニル）、アルキルスルホニル基（好ましくは炭素数１〜４８、より好ましくは炭素数１〜２４のアルキルスルホニル基で、例えば、メチルスルホニル、エチルスルホニル、プロピルスルホニル、ブチルスルホニル、イソプロピルスルホニル、２−エチルヘキシルスルホニル、ヘキサデシルスルホニル、オクチルスルホニル、シクロヘキシルスルホニル）、アリールスルホニル基（好ましくは炭素数６〜４８、より好ましくは炭素数６〜２４のアリールスルホニル基で、例えば、フェニルスルホニル、１−ナフチルスルホニル）、スルファモイル基（好ましくは炭素数３２以下、より好ましくは炭素数２４以下のスルファモイル基で、例えば、スルファモイル、Ｎ，Ｎ−ジプロピルスルファモイル、Ｎ−エチル−Ｎ−ドデシルスルファモイル、Ｎ−エチル−Ｎ−フェニルスルファモイル、Ｎ−シクロヘキシルスルファモイル）、スルホ基、ホスホニル基（好ましくは炭素数１〜３２、より好ましくは炭素数１〜２４のホスホニル基で、例えば、フェノキシホスホニル、オクチルオキシホスホニル、フェニルホスホニル）、ホスフィノイルアミノ基（好ましくは炭素数１〜３２、より好ましくは炭素数１〜２４のホスフィノイルアミノ基で、例えば、ジエトキシホスフィノイルアミノ、ジオクチルオキシホスフィノイルアミノ）、またはこれらを組み合わせた基を表す。
【００４４】
これら置換基が更に置換可能な基である場合には、さらに上記で説明した置換基を有していてもよく、２個以上の置換基を有している場合には、それらの置換基は同一であっても異なっていてもよい。
【００４５】
＜一般式（１−ａ）＞
以下に、一般式（１−ａ）で表される染料について説明する。
【００４６】
【化１３】
0005553687.tif 000015
【００４７】
一般式（１−ａ）中、Ｒ３０は水素原子、または置換基を表す。これらの置換基は、さらに該置換基で置換されていてもよく、２以上の置換基で置換されている場合は、それら置換基は同一でも異なっていてもよい。
また、後述する一般式（１−ｂ）〜一般式（１−ｊ）中で説明される各基（例えば、アルキル基、アルケニル基、アリール基、ヘテロ環基、アシル基、アルコキシカルボニル基など）は、上記「置換基」に列挙された各基と同義であり、好ましい態様も同じである。また、これらの各基は、さらに上記「置換基」で置換されていてもよく、２以上の置換基で置換されている場合は、それら置換基は同一でも異なっていてもよい。
【００４８】
一般式（１−ａ）中、Ｒ３１は水素原子、アルキル基、アルケニル基、アリール基、ヘテロ環基、アシル基、アルコキシカルボニル基、またはカルバモイル基を表す。なかでも、アリール基、ヘテロ環基、アシル基、アルコキシカルボニル基、カルバモイル基が好ましく、アリール基、ヘテロ環基がより好ましく、特に、含窒素へテロ環基、電子求引性基が置換したアリール基が好ましい。電子求引性基としては、ハメットの置換基定数σｐが０．２０以上のものが好ましく、例えば、シアノ基、ニトロ基、アルキルスルホニル基、アリールスルホニル基、アシル基、アルコキシカルボニル基、スルファモイル基、ハロゲン化アルキル基、アシルオキシ基、カルバモイル基、ハロゲン原子などが挙げられる。ハメットの置換基定数については、例えば、J. A. Dean編、「Lange's Handbook of Chemistry 」第１２版、１９７９年（Mc Graw-Hill）や「化学の領域」増刊、１２２号、９６〜１０３頁、１９７９年（南光堂）に詳しく述べられている。なお、本発明において各置換基をハメットの置換基定数σｐ値により限定したり、説明したりするが、これは上記に成書で見出せる文献既知の値が有る置換基にのみ限定されるという意味ではなく、その値が文献未知であってもハメット則に基づいて測定した場合に、その範囲内に含まれるであろう置換基をも含むものである。
【００４９】
一般式（１−ａ）中、Ｘ３０は、−ＯＭ基、または−Ｎ（Ｒ３２）（Ｒ３３）を表す。Ｍは、水素原子、アルキル基、または、電荷を中和する為に必要な金属原子若しくは有機塩基対を表し、Ｒ３２およびＲ３３は、それぞれ独立に、水素原子、アルキル基、アルケニル基、アリール基、ヘテロ環基、アシル基、アルコキシカルボニル基、またはカルバモイル基を表す。Ｍで表される金属原子としては、金属カチオン種、例えば、リチウム、ナトリウム、カリウム、マグネシウム、カルシウム、アルミニウム、鉄、亜鉛などが挙げられる。また、Ｍで表される有機塩基対としては、有機カチオン種、例えば、４級アンモニウム、グアニジニウムカチオン、トリアルキルアンモニウムなどが挙げられる。一般式（１−ａ）中、Ｘ３０はヒドロキシル基、または無置換のアミノ基が好ましく、中でも無置換のアミノ基が好ましい。
【００５０】
一般式（１−ａ）中、Ａ３０は、アリール基、または芳香族ヘテロ環基を表す。中でも、５員もしくは６員の含窒素へテロ環基、または電子求引性基が置換したアリール基が好ましい。好ましい電子求引性基は、ハメットの置換基定数σｐが０．２０以上のものが挙げられる。Ａ３０で表される芳香族へテロ環基は、上述した置換基に列挙されたヘテロ環基のうち芳香族性のものを意味する。
【００５１】
＜一般式（１−ｂ）＞
以下に、一般式（１−ｂ）で表される染料について説明する。
【００５２】
【化１４】
0005553687.tif 000016
【００５３】
一般式（１−ｂ）中、Ｒ３４は、水素原子または置換基を表す。
一般式（１−ｂ）中、Ｒ３５は、水素原子、アルキル基、アルケニル基、アリール基、ヘテロ環基、アシル基、アルコキシカルボニル基、またはカルバモイル基を表し、水素原子が好ましい。
一般式（１−ｂ）中、Ｚ３０およびＺ３１は、それぞれ独立に、−Ｃ（Ｒ３６）＝または−Ｎ＝を表し、Ｒ３６は水素原子または置換基を表す。
一般式（１−ｂ）中、Ａ３１は、アリール基または芳香族ヘテロ環基を表す。Ａ３１で表される各基は、上記一般式（１−ａ）中のＡ３０で表される各基と同義であり、好ましい態様も同じである。
【００５４】
＜一般式（１−ｃ）＞
以下に、一般式（１−ｃ）で表される染料について説明する。
【００５５】
【化１５】
0005553687.tif 000017
【００５６】
一般式（１−ｃ）中、Ｒ３７、Ｒ３８、Ｒ３９およびＲ４０は、それぞれ独立に、水素原子、アルキル基、アルケニル基、アリール基、ヘテロ環基、アシル基、アルコキシカルボニル基、カルバモイル基、アルキルスルホニル基、またはアリールスルホニル基を表し、なかでも、アルキル基、アリール基、ヘテロ環基、アシル基、カルバモイル基、アルキルスルホニル基、アリールスルホニル基が好ましく、特に、アルキル基、アリール基、アシル基が好ましい。
【００５７】
一般式（１−ｃ）中、Ｚ３２、Ｚ３３、およびＺ３４は、それぞれ独立に、−Ｃ（Ｒ４１）＝または−Ｎ＝を表し、なかでもＺ３２、Ｚ３３、Ｚ３４のうちの少なくとも１つが−Ｎ＝であることが好ましい。Ｒ４１は、水素原子または置換基を表す。
【００５８】
一般式（１−ｃ）中、Ａ３２は、アリール基または芳香族ヘテロ環基を表す。Ａ３２で表される各基は、上記一般式（１−ａ）中のＡ３０で表される各基と同義であり、好ましい態様も同じである。
【００５９】
＜一般式（１−ｄ）＞
以下に、一般式（１−ｄ）で表される染料について説明する。
【００６０】
【化１６】
0005553687.tif 000018
【００６１】
一般式（１−ｄ）中、Ｒ４２は、水素原子、アルキル基、アルケニル基、アリール基、またはヘテロ環基を表し、なかでもアルキル基、アリール基、またはヘテロ環基が好ましい。
一般式（１−ｄ）中、Ｒ４３およびＲ４４は、それぞれ独立に、水素原子または置換基を表し、なかでもＲ４３は電子求引性の置換基であることが好ましい。
一般式（１−ｄ）中、Ａ３３は、アリール基または芳香族ヘテロ環基を表す。Ａ３３で表される各基は、上記一般式（１−ａ）中のＡ３０で表される各基と同義であり、好ましい態様も同じである。
【００６２】
＜一般式（１−ｅ）＞
以下に、一般式（１−ｅ）で表される染料について説明する。
【００６３】
【化１７】
0005553687.tif 000019
【００６４】
一般式（１−ｅ）中、Ｒ４５、Ｒ４６、およびＲ４７は、それぞれ独立に、水素原子または置換基を表す。
一般式（１−ｅ）中、ａおよびｂは、それぞれ独立に０〜４の整数を表す。ａが２以上の場合、Ｒ４６で表される基は同一であっても、異なっていてもよい。ｂが２以上の場合、Ｒ４７で表される基は同一であっても、異なっていてもよい。
【００６５】
＜一般式（１−ｆ）＞
以下に、一般式（１−ｆ）で表される染料について説明する。
【００６６】
【化１８】
0005553687.tif 000020
【００６７】
一般式（１−ｆ）中、Ｒ４８およびＲ４９は、それぞれ独立に、水素原子、または置換基を表す。
一般式（１−ｆ）中、Ｒ５０は、水素原子、ハロゲン原子、アルキル基、またはアリール基を表し、中でも水素原子が好ましい。
一般式（１−ｆ）中、Ｒ５１は水素原子、アルキル基、アルケニル基、アリール基、ヘテロ環基、アシル基、アルコキシカルボニル基、カルバモイル基、アルキルスルホニル基、またはアリールスルホニル基を表し、なかでも水素原子が好ましい。
一般式（１−ｆ）中、Ｚ３５、Ｚ３６、Ｚ３７、およびＺ３８は、それぞれ独立に、−Ｃ（Ｒ５２）＝または−Ｎ＝を表し、Ｒ５２は水素原子または置換基を表す。
【００６８】
一般式（１−ａ）〜一般式（１−ｆ）の中で、好ましくは、一般式（１−ａ）〜一般式（１−ｄ）中のＡ３０〜Ａ３３が、それぞれ独立に、以下一般式（イ）〜一般式（ホ）である染料、一般式（１−ｅ）で表される染料、および一般式（１−ｆ）で表される染料である。
【００６９】
【化１９】
0005553687.tif 000021
【００７０】
一般式（イ）中、Ｒ５３およびＲ５４は、それぞれ独立に、水素原子、アルキル基、アルケニル基、アリール基、ヘテロ環基、またはアシル基を表す。
【００７１】
【化２０】
0005553687.tif 000022
【００７２】
一般式（ロ）および一般式（ハ）中、Ｒ５５は、水素原子または置換基を表す。
一般式（ロ）および一般式（ハ）中、Ｒ５６は、水素原子、アルキル基、アルケニル基、アリール基、ヘテロ環基、アシル基、アルコキシカルボニル基、カルバモイル基、アルキルスルホニル基、またはアリールスルホニル基を表す。
一般式（ロ）および一般式（ハ）中、Ｚ３９は、−Ｃ（Ｒ５７）＝または−Ｎ＝を表し、Ｒ５７は、水素原子または置換基を表す。
【００７３】
【化２１】
0005553687.tif 000023
【００７４】
一般式（ニ）および一般式（ホ）中、Ｒ５８は水素原子または置換基を表す。Ｘ３１は、酸素原子または硫黄原子を表す。
一般式（イ）〜一般式（ホ）における＊は、一般式（１−ａ）〜一般式（１−ｄ）における窒素原子と結合する位置を表す。
【００７５】
一般式（イ）〜一般式（ホ）において説明した各基は、さらに上記一般式（１−ａ）のＲ３０で表される置換基で置換されていてもよく、２以上の置換基で置換されている場合、それらの置換基は同一でも異なっていてもよい。
【００７６】
さらに好ましくは、一般式（１−ｃ）中のＡ３２が一般式（ロ）〜一般式（ホ）で表される染料、一般式（１−ｄ）中のＡ３３が一般式（イ）で表される染料、一般式（１−ｅ）中のＲ４５が水素原子で、Ｒ４６が水素原子または置換基で、Ｒ４７がアルコキシカルボニル基またはカルバモイル基で表される染料、一般式（１−ｆ）中のＲ５０が水素原子で、Ｒ５１が水素原子またはアルキル基で、Ｚ３５およびＺ３６のいずれか一方が−Ｎ＝で、他方が−Ｃ（Ｒ５２）＝で、Ｚ３７およびＺ３８のいずれか一方が−Ｎ＝で、他方が−Ｃ（Ｒ５２）＝で、Ｒ５２が水素原子または置換基で表される染料が挙げられる。
【００７７】
さらに好ましくは、一般式（１−ｃ）中のＺ３３が−Ｃ（Ｒ４１）＝で、Ｒ４１が水素原子または置換基で、Ｚ３２およびＺ３４の少なくとも一方は−Ｎ＝で、Ａ３２が一般式（ロ）〜一般式（ホ）のいずれかで表される染料、一般式（１−ｄ）中のＲ４２がアルキル基またはアリール基で、Ｒ４３がシアノ基で、Ｒ４４がアルキル基またはアリール基で、Ａ３３が一般式（イ）で表される染料、一般式（１−ｅ）中のＲ４５が水素原子で、Ｒ４６がアルキル基で、ａが０または１で表される染料、一般式（１−ｆ）中のＲ５０が水素原子で、Ｒ５１が水素原子またはアルキル基で、Ｚ３５およびＺ３６のいずれか一方は−Ｎ＝で、他方は−Ｃ（Ｒ５２）＝で、Ｚ３７およびＺ３８のいずれか一方は−Ｎ＝で、他方は−Ｃ（Ｒ５２）＝で、Ｒ５２は水素原子または置換基で、Ｒ４８およびＲ４９は、それぞれ独立に、３級アルキル基、アリール基、またはヘテロ環基で表される染料が挙げられる。
【００７８】
さらに好ましくは、下記一般式（１−ｇ）〜一般式（１−ｊ）で表される染料が挙げられる。
【００７９】
【化２２】
0005553687.tif 000024
【００８０】
一般式（１−ｇ）中、Ｒ６０、Ｒ６１、Ｒ６２、およびＲ６３は、それぞれ独立に、水素原子、アルキル基、アリール基、またはヘテロ環基を表す。ただし、Ｒ６０とＲ６１とが同時に水素原子であることはなく、Ｒ６２とＲ６３とが同時に水素原子であることはない。Ｒ６４は、水素原子、シアノ基、アルコキシカルボニル基、またはカルバモイル基を表す。Ｒ６５は、水素原子または置換基を表す。Ｒ６７は、水素原子、アルキル基、アリール基、またはヘテロ環基を表す。Ｒ６８は、シアノ基、アルコキシカルボニル基、アリールオキシカルボニル基、カルバモイル基、アルキルスルホニル基、またはアリールスルホニル基を表す。Ｒ６９は、水素原子、アルキル基、アルケニル基、アリール基、ヘテロ環基、アシル基、アルキルスルホニル基、またはアリールスルホニル基を表す。
【００８１】
【化２３】
0005553687.tif 000025
【００８２】
一般式（１−ｈ）中、Ｒ７０、Ｒ７１、Ｒ７２、Ｒ７３、Ｒ７４、およびＲ７５は、それぞれ独立に、水素原子、アルキル基、アリール基、またはヘテロ環基を表す。ただし、Ｒ７０とＲ７１とが同時に水素原子であることはなく、Ｒ７２とＲ７３とが同時に水素原子であることはなく、さらに、Ｒ７４とＲ７５とが同時に水素原子であることはない。Ｒ７６は、水素原子、アルキル基、アリール基、またはヘテロ環基を表す。Ｒ７７は、シアノ基、アルコキシカルボニル基、アリールオキシカルボニル基、カルバモイル基、アルキルスルホニル基、またはアリールスルホニル基を表す。Ｒ７８は、水素原子、アルキル基、アルケニル基、アリール基、ヘテロ環基、アシル基、アルキルスルホニル基、またはアリールスルホニル基を表す。
【００８３】
【化２４】
0005553687.tif 000026
【００８４】
一般式（１−ｉ）および一般式（１−ｊ）中、Ｒ７９およびＲ８０は、それぞれ独立に、三級アルキル基を表す。Ｒ８１およびＲ８２は、それぞれ独立に、アルキル基、アリール基、またはヘテロ環基を表す。Ｒ８３は、水素原子、またはアルキル基を表す。
【００８５】
一般式（１−ａ）〜一般式（１−ｆ）で表される染料の具体例を以下に示すが、本発明はこれらによって限定されない。なお、他の具体例としては、特願２００７−３０３６１１号明細書の段落番号［０２０８］〜［０２１７］に記載される染料が挙げられる。
【００８６】
【化２５】
0005553687.tif 000027
【００８７】
【化２６】
0005553687.tif 000028
【００８８】
【化２７】
0005553687.tif 000029
【００８９】
【化２８】
0005553687.tif 000030
【００９０】
【化２９】
0005553687.tif 000031
【００９１】
【化３０】
0005553687.tif 000032
【００９２】
【化３１】
0005553687.tif 000033
【００９３】
上記一般式（１−ａ）および（１−ｂ）で表される染料は、特開平６−３０１１７９号公報の段落番号[０１０４]〜[０１１７]に記載の方法を参照して合成することができる。上記一般式（１−ｃ）で表される染料は、特開２００７−３１６１６号公報の段落番号[００５０]〜[００６９]、および特開２００７−３９４７８号公報の段落番号[００４９]〜[００６３]に記載の方法を参照して合成することができる。上記一般式（１−ｄ）で表される染料は、特開２００６−１２４６３４号公報の段落番号[０１７５]〜[０１９９]に記載の方法を参照して合成することができる。上記一般式（１−ｅ）で表される染料は、特開平６−９８９１号公報の段落番号[００１５]〜[００３４]に記載の方法を参照して合成することができる。上記一般式（１−ｆ）で表される染料は、特開２００５−２５０４２０号公報の段落番号[００７１]〜[００７７]に記載の方法を参照して合成することができる。
【００９４】
＜一般式（２）＞
以下に、一般式（２）で表される染料について説明する。
【００９５】
【化３２】
0005553687.tif 000034
【００９６】
一般式（２）および後述する一般式（２−１）の各基の説明において「置換基」は、上述した「置換基」と同義である。これらの置換基は、さらに該置換基で置換されていてもよく、２以上の置換基で置換されている場合は、それら置換基は同一でも異なっていてもよい。
【００９７】
一般式（２）中、Ｒ１〜Ｒ４は、それぞれ独立に、アルキル基、アルケニル基、アリール基、またはヘテロ環基を表す。Ｒ１〜Ｒ４で表される各基は、上記で説明した置換基を有していてもよく、２以上の置換基で置換されている場合には、それらの置換基は同一でも異なっていてもよい。Ｒ１〜Ｒ４は、好ましくはアルキル基、またはアリール基である。Ｒ１〜Ｒ４で表される各基は、上述した「置換基」で列挙された各基と同義であり、好ましい態様も同様である。
【００９８】
一般式（２）中のＲ１〜Ｒ４の具体例を以下に示すが、本発明はこれらに限定されない。以下のなかでも、ａ−２０、ａ−２３、ａ−２６、ａ−２７、ｂ−８、ｂ−９、ｂ−１３、ｂ−２０、ｂ−２１、ｂ−２５、ｂ−２６などが好ましい。
【００９９】
【化３３】
0005553687.tif 000035
【０１００】
【化３４】
0005553687.tif 000036
【０１０１】
【化３５】
0005553687.tif 000037
【０１０２】
一般式（２）中、ｗ、ｘ、ｙ、およびｚは、それぞれ独立に０〜４の整数を表す。ｗ、ｘ、ｙ、およびｚの総和（ｗ＋ｘ＋ｙ＋ｚ）は０ではなく、好ましくは４、３、または２であり、さらに好ましくは３または４である。
【０１０３】
一般式（２）中、Ｚ１〜Ｚ４は、それぞれ独立に、炭素原子または窒素原子から選ばれる原子群で、結合している２個の炭素原子と共に構成される５員環または６員環を形成する原子群を表す。５員環または６員環は、芳香族または非芳香族のどちらでもよい。結合している２個の炭素原子と共に構成される５員環または６員環としては、例えば、ベンゼン環、ピリジン環、ピラジン環、ピリミジン環、ピロール環、イミダゾール環、ピラゾール環などが挙げられ、好ましくはベンゼン環、またはピリジン環である。形成される５員環または６員環には、さらにベンゼン環などの環が縮合していてもよい。形成される５員環または６員環は、上記で説明した置換基を有していてもよく、２以上の置換基を有する場合は、それらの置換基は同一でも異なっていてもよい。
【０１０４】
一般式（２）中のＭ１は、金属原子または金属酸化物を表す。金属原子としては、Ａｌ、Ｚｎ、Ｍｇ、Ｓｉ、Ｓｎ、Ｒｈ、Ｐｔ、Ｐｄ、Ｍｏ、Ｍｎ、Ｐｂ、Ｃｕ、Ｎｉ、Ｃｏ、およびＦｅなどが挙げられる。金属酸化物としては、ＴｉＯ、ＶＯなどが挙げられる。金属水酸化物としては、ＡｌＯＨなどが挙げられる。好ましくは、Ｃｕ、Ｎｉ、Ｃｏ、Ｚｎである。
【０１０５】
上述の一般式（２）で表される染料のうち、好ましくは一般式（２−１）で表される染料である。
【０１０６】
【化３６】
0005553687.tif 000038
【０１０７】
一般式（２−１）中、Ｒ１、Ｒ２、Ｒ３、Ｒ４、ｗ、ｘ、ｙ、ｘ、およびＭ１は、上述の一般式（２）中のそれらの定義と同一である。
【０１０８】
一般式（２−１）中、Ｒ６〜Ｒ９は、それぞれ独立に置換基を表す。この置換基の定義は、上記で説明した置換基の定義と同一である。Ｒ６〜Ｒ９で表される置換基が、更に置換可能な基である場合には、上記の置換基で説明した基で置換されていてもよく、２個以上の置換基で置換されている場合、それらは同一でも異なっていてもよい。
【０１０９】
一般式（２−１）中、ｍ、ｎ、ｐ、およびｑは、それぞれ独立に０〜４の整数を表す。ただし、ｍとｗとの和（ｍ＋ｗ）、ｎとｘとの和（ｎ＋ｘ）、ｐとｙとの和（ｐ＋ｙ）、ｑとｚとの和（ｑ＋ｚ）が、それぞれ４以下である。
【０１１０】
一般式（２−１）で表される構造式は、好ましくはＲ１がアルキル基またはアリール基で、Ｍ１がＣｕ，Ｃｏ，Ｚｎ，またはＶ＝Ｏで、ｍ、ｎ、ｐ、ｑがすべて０である。より好ましくは、Ｒ１がアルキル基またはアリール基で、Ｍ１がＣｕ，Ｃｏ，Ｚｎ，またはＶ＝Ｏで、ｗ、ｘ、ｙ、ｚのうち２つが１で、他の２つは０で、ｍ、ｎ、ｐ、ｑがすべて０である。さらに好ましくは、Ｒ１がアルキル基またはアリール基で、Ｍ１がＣｕ，Ｃｏ，Ｚｎ，またはＶ＝Ｏで、ｗ、ｘ、ｙ、ｚのうち３つ以上が１で、他の１つは０で、ｍ、ｎ、ｐ、ｑがすべて０である。最も好ましくは、Ｒ１がアルキル基またはアリール基で、Ｍ１がＣｕで、ｗ、ｘ、ｙ、ｚのうち３つ以上が１で、他の１つは０で、ｍ、ｎ、ｐ、ｑがすべて０である。
【０１１１】
以下に一般式（２）で表される染料の具体例を示すが、本発明はこれらに限定されない。なお、他の具体例としては、例えば、特願２００７−３０３６１１号明細書の段落番号［００４１］〜［００４３］に記載される染料が挙げられる。
【０１１２】
【化３７】
0005553687.tif 000039
【０１１３】
【化３８】
0005553687.tif 000040
【０１１４】
上述した一般式（２）および（２−１）で表される染料は、特開２００６−０４７４９７号公報の段落番号[００６０]〜[００６６]、または特開２００６−０４７７５２号公報の段落番号[００５５]〜[００６５]に記載の方法を参照して合成することができる。
【０１１５】
＜一般式（３）＞
以下に、一般式（３）で表される染料について説明する。
【０１１６】
【化３９】
0005553687.tif 000041
【０１１７】
一般式（３）中、Ｒ１はそれぞれ独立に水素原子または置換基を表す。Ｒ１で表される置換基は、上記した一般式（１）の「置換基」と同じ定義であり、好ましい態様も同じである。
なお、各基は、それぞれさらに上述した置換基で置換されていてもよく、２以上の置換基で置換されている場合には、それらの置換基は同一でも異なっていてもよい。
【０１１８】
本発明の効果の点で、Ｒ１は、ハロゲン原子、脂肪族基（アルキル基など）、シアノ基、カルボキシ基、カルバモイル基、脂肪族オキシカルボニル基、アリールオキシカルボニル基、ヒドロキシ基、脂肪族オキシ基、カルバモイルオキシ基、ヘテロ環オキシ基、脂肪族オキシカルボニルオキシ基、カルバモイルアミノ基、スルフアモイルアミノ基、脂肪族オキシカルボニルアミノ基、脂肪族スルホニルアミノ基、アリールスルホニルアミノ基、脂肪族チオ基、アリールチオ基、脂肪族スルホニル基、アリールスルホニル基、スルファモイル基、脂肪族スルホニルカルバモイル基、アリールスルホニルカルバモイル基、脂肪族カルボニルスルファモイル基、アリールカルボニルスルファモイル基、脂肪族スルホニルスルファモイル基、アリールスルホニルスルファモイル基、イミド基、スルホ基、またはこれらを組み合わせた基である場合が好ましく、脂肪族基、カルボキシ基、カルバモイル基、ヒドロキシ基、脂肪族オキシカルボニル基、アリールオキシカルボニル基、脂肪族オキシ基、脂肪族オキシカルボニルオキシ基、カルバモイルアミノ基、スルフアモイルアミノ基、脂肪族オキシカルボニルアミノ基、脂肪族スルホニルアミノ基、アリールスルホニルアミノ基、脂肪族スルホニル基、アリールスルホニル基、スルファモイル基、脂肪族スルホニルカルバモイル基、脂肪族カルボニルスルファモイル基、脂肪族スルホニルスルファモイル基、イミド基、スルホ基、またはこれらを組み合わせた基である場合が更に好ましく、カルボキシ基、カルバモイル基、ヒドロキシ基、脂肪族オキシカルボニル基、脂肪族オキシ基、脂肪族オキシカルボニルオキシ基、カルバモイルアミノ基、脂肪族オキシカルボニルアミノ基、アリールスルホニル基、脂肪族スルホニルカルバモイル基、脂肪族カルボニルスルファモイル基、脂肪族スルホニルスルファモイル基、イミド基、脂肪族スルホニル基、またはこれらを組み合わせた基である場合が最も好ましい。
【０１１９】
一般式（３）中、Ｌはそれぞれ独立に脂肪族または芳香族の連結基を表し、それぞれのＬは同一でも異なってもよい。Ｌで表される脂肪族の連結基としては、無置換でも置換基を有していてもよく、総炭素数１〜２０の脂肪族基が好ましく、総炭素数１〜１５の脂肪族基がより好ましい。例えば、メチレン基、エチレン基、プロピレン基、ブチレン基等が挙げられる。
Ｌで表される芳香族の連結基としては無置換でも置換基を有していてもよく、総炭素数６〜２０の芳香族基が好ましく、総炭素数６〜１６の芳香族基がより好ましい。例えば、フェニレン基、ナフチレン基等が挙げられ、最も好ましいのはフェニレン基である。
なお、ｎ＝０の場合は、Ｒ１とＳ（硫黄原子）とが直接結合する。
【０１２０】
一般式（３）中、Ｚ１は２つの炭素原子と共に６員環を形成するのに必要な非金属原子群を表わし、４つのＺ１は同一でも異なっていてもよい。形成される６員環は、アリール環またはヘテロ環のいずれであってもよく、縮環していてもよく、縮環した環が更に置換基を有していてもよい。６員環としては、例えば、ベンゼン環、ピリジン環、シクロヘキセン環、ナフタレン環等が挙げられ、ベンゼン環である態様が好適である。
【０１２１】
一般式（３）において、Ｍは２個の水素原子、２価の金属原子、２価の金属酸化物、２価の金属水酸化物、または２価の金属塩化物を表す。該Ｍとしては、例えば、ＶＯ、ＴｉＯ、Ｚｎ、Ｍｇ、Ｓｉ、Ｓｎ、Ｒｈ、Ｐｔ、Ｐｄ、Ｍｏ、Ｍｎ、Ｐｂ、Ｃｕ、Ｎｉ、Ｃｏ、Ｆｅ、ＡｌＣｌ、ＩｎＣｌ、ＦｅＣｌ、ＴｉＣｌ２、ＳｎＣｌ２、ＳｉＣｌ２、ＧｅＣｌ２、Ｓｉ（ＯＨ）２、Ｈ２等が挙げられ、ＶＯ、Ｚｎ、Ｍｎ、Ｃｕ、Ｎｉ、Ｃｏである態様が好適である。本発明の効果の点でＭはＶＯ、Ｍｎ、Ｃｏ、Ｎｉ、Ｃｕ、ＺｎまたはＭｇである場合が好ましく、ＶＯ、Ｃｏ、ＣｕまたはＺｎである場合が更に好ましく、Ｃｕである場合が最も好ましい。
【０１２２】
一般式（３）において、ｍはそれぞれ独立に１または２を表し、ｍは２である場合が好ましい。ｎはそれぞれ独立に０または１を表し、ｎは１である場合が好ましい。ｐはそれぞれ独立に１〜５の整数を表し、１〜３である場合が好ましく、１である場合がより好ましい。
【０１２３】
本発明においては、分子中の複数のＲ１はそれぞれ同一であっても異なっていてもよく、複数のＲ１中、少なくとも１つのＲ１は、−ＯＹ、−ＣＯＯＹ、−ＳＯ３Ｙ、−ＣＯＮ（Ｙ）ＣＯ−、ＣＯＮ（Ｙ）ＳＯ２−又は−ＳＯ２Ｎ（Ｙ）ＣＯ−を有することが好ましい。これにより、得られる色画素の耐薬品性や光学特性がより向上する。
上記−ＯＹ、−ＣＯＯＹ、−ＳＯ３Ｙ、−ＣＯＮ（Ｙ）ＣＯ−、ＣＯＮ（Ｙ）ＳＯ２−又は−ＳＯ２Ｎ（Ｙ）ＣＯ−は、一般式（３）において、連結基Ｌに結合していてもよく、連結基Ｌを介さずに−Ｓ（＝Ｏ）ｍ−と直接結合していてもよい。連結基Ｌを介さずに−Ｓ（＝Ｏ）ｍ−と直接結合している場合、Ｒ１は−ＯＹであることが好ましく、−Ｓ（＝Ｏ）ｍ−と共にテトラアザポルフィリン環に直接結合する−ＳＯ３Ｙを構成する（ｍ＝２）ことが好ましい。
【０１２４】
Ｙは水素原子、金属原子または共役酸を表す。Ｙで表される金属原子はＬｉ、Ｎａ、Ｋ、Ｍｇ、Ｃａが挙げられ、好ましいのはＬｉ、Ｎａ、Ｋである。Ｙで表される共役酸を形成する塩基としては、３級アミン類（例えば、トリエチルアミン、トリプロピルアミン、トリブチルアミン、ジイソプロピルエチルアミン、Ｎ−メチルピペリジン、４−メチルモルホリン）、グアニジン類（例えば、グアニジン、Ｎ，Ｎ−ジフェニルグアニジン、１，３−ジ−o−トリルグアニジン）、ピリジン類（例えば、ピリジン、２-メチルピリジン）等が挙げられる。中でも、トリエチルアミン、トリプロピルアミン、トリブチルアミン、Ｎ，Ｎ−ジフェニルグアニジン、１，３−ジ−ｏ−トリルグアニジンが好ましい。
【０１２５】
ｒ１、ｒ２、ｒ３及びｒ４はそれぞれ独立に０または１を表し、ｒ１＋ｒ２＋ｒ３＋ｒ４は１以上であり、ｒ１＋ｒ２＋ｒ３＋ｒ４が２〜４であることが好ましい。また、ｒ１、ｒ２、ｒ３及びｒ４は各々１であることもまた好ましい。
【０１２６】
以下、上記「−Ｓ(Ｏ)m−(Ｌ)n−(Ｒ１)p」で表される基の例を示す。但し、本発明においては、これらに限定されるものではない。なお、以下の例の中では、好ましくはＴ−８７、Ｔ−８９、Ｔ−９４、Ｔ−９５、Ｔ−９６、Ｔ−９７、Ｔ−９８、Ｔ−１２５、Ｔ−１２６、Ｔ−１２７、Ｔ−１２８、Ｔ−１２９、Ｔ−１４０、Ｔ−１４１が挙げられる。
【０１２７】
【化４０】
0005553687.tif 000042
【０１２８】
【化４１】
0005553687.tif 000043
【０１２９】
なお、上記一般式（３）で表されるテトラアザポルフィリン系色素は、例えば、特開２００６−５８７８７号公報、特開２００６−１２４３７９号公報、特開２００６−１２４６７９号公報等に記載の方法で合成することができる。
【０１３０】
以下に一般式（３）で表される染料の具体例を示すが、本発明はこれらに限定されない。これらの染料は、公知の方法で合成することができる。
【０１３１】
【化４２】
0005553687.tif 000044
【０１３２】
【化４３】
0005553687.tif 000045
【０１３３】
＜一般式（４）＞
以下に、一般式（４）で表される染料について説明する。
【０１３４】
【化４４】
0005553687.tif 000046
【０１３５】
一般式（４）中、Ｒ１１〜Ｒ１６は、それぞれ独立に、水素原子または置換基を表す。一般式（４）中のＲ１１〜Ｒ１６で表される置換基は、上述した置換基と同義であり、好ましい態様も同じである。
上記のＲ１１〜Ｒ１６の置換基が更に置換可能な基である場合には、該置換基を有していてもよく、２個以上の置換基を有している場合には、それらの置換基は同一であっても異なっていてもよい。
【０１３６】
一般式（４）中のＲ１１とＲ１２、Ｒ１２とＲ１３、Ｒ１４とＲ１５、および／またはＲ１５とＲ１６とは、各々独立に互いに結合して５員、６員、もしくは７員の飽和環、または不飽和環を形成していてもよい。形成される５員、６員、および７員の環が、更に置換可能な基である場合には、上記一般式（４）中のＲ１１〜Ｒ１６で表される置換基で置換されていてもよく、２個以上の置換基で置換されている場合には、それらの置換基は同一であっても異なっていてもよい。
【０１３７】
一般式（４）中のＲ１７は、水素原子、ハロゲン原子、アルキル基、アリール基、またはヘテロ環基を表し、Ｒ１７のハロゲン原子、アルキル基、アリール基、およびヘテロ環基は、上記一般式（４）中のＲ１１〜Ｒ１６で表される置換基で説明したハロゲン原子、アルキル基、アリール基、およびヘテロ環基とそれぞれ同義であり、その好ましい範囲も同様である。Ｒ１７のアルキル基、アリール基、およびヘテロ環基が、更に置換可能な基である場合には、上記一般式（４）中のＲ１１〜Ｒ１６で表される置換基で置換されていてもよく、２個以上の置換基で置換されている場合には、それらの置換基は同一であっても異なっていてもよい。
【０１３８】
一般式（４）において好ましくは、Ｒ１１およびＲ１６は、それぞれ独立に、水素原子、アルキル基、アルケニル基、アリール基、ヘテロ環基、シリル基、ヒドロキシ基、シアノ基、アルコキシ基、アリールオキシ基、ヘテロ環オキシ基、アシル基、アルコキシカルボニル基、カルバモイル基、アミノ基、アニリノ基、ヘテロ環アミノ基、カルボンアミド基、ウレイド基、イミド基、アルコキシカルボニルアミノ基、アリールオキシカルボニルアミノ基、スルホンアミド基、アゾ基、アルキルチオ基、アリールチオ基、ヘテロ環チオ基、アルキルスルホニル基、アリールスルホニル基、またはホスフィノイルアミノ基を表し、Ｒ１２およびＲ１５は、それぞれ独立に、水素原子、ハロゲン原子、アルキル基、アルケニル基、アリール基、ヘテロ環基、ヒドロキシ基、シアノ基、ニトロ基、アルコキシ基、アリールオキシ基、ヘテロ環オキシ基、アシル基、アルコキシカルボニル基、アリールオキシカルボニル基、カルバモイル基、イミド基、アルコキシカルボニルアミノ基、スルホンアミド基、アゾ基、アルキルチオ基、アリールチオ基、ヘテロ環チオ基、アルキルスルホニル基、アリールスルホニル基、またはスルファモイル基を表し、Ｒ１３およびＲ１４は、それぞれ独立に、水素原子、ハロゲン原子、アルキル基、アルケニル基、アリール基、ヘテロ環基、シリル基、ヒドロキシ基、シアノ基、アルコキシ基、アリールオキシ基、ヘテロ環オキシ基、アシル基、アルコキシカルボニル基、カルバモイル基、アニリノ基、カルボンアミド基、ウレイド基、イミド基、アルコキシカルボニルアミノ基、スルホンアミド基、アゾ基、アルキルチオ基、アリールチオ基、ヘテロ環チオ基、アルキルスルホニル基、アリールスルホニル基、スルファモイル基、またはホスフィノイルアミノ基を表し、Ｒ１７は、水素原子、アルキル基、アリール基、またはヘテロ環基を表す。
【０１３９】
＜一般式（５）＞
本発明に使用される染料の好ましい例の一つとして、一般式（５）で表される染料が挙げられる。
【０１４０】
【化４５】
0005553687.tif 000047
【０１４１】
（一般式（５）中、Ｒ１１〜Ｒ１６はそれぞれ独立に、水素原子、または置換基を表す。Ｒ１７は、水素原子、ハロゲン原子、アルキル基、アリール基、またはヘテロ環基を表す。Ｍａは、金属原子又は金属化合物を表す。Ｘ１は、Ｍａに結合可能な基を表し、Ｘ２は、Ｍａの電荷を中和する為に必要な基を表す。Ｘ１とＸ２は、互いに結合して５員、６員、または７員の環を形成していてもよい。）
【０１４２】
一般式（５）中のＲ１１〜Ｒ１７は、一般式（４）中のＲ１１〜Ｒ１７と同義であり、好ましい態様も同様である。
【０１４３】
一般式（５）中のＭａは、金属原子または金属化合物を表す。金属原子または金属化合物としては、錯体を形成可能な金属原子または金属化合物であればいずれであってもよく、２価の金属原子、２価の金属酸化物、２価の金属水酸化物、または２価の金属塩化物が含まれる。例えば、Ｚｎ、Ｍｇ、Ｓｉ、Ｓｎ、Ｒｈ、Ｐｔ、Ｐｄ、Ｍｏ、Ｍｎ、Ｐｂ、Ｃｕ、Ｎｉ、Ｃｏ、Ｆｅ等の他に、ＡｌＣｌ、ＩｎＣｌ、ＦｅＣｌ、ＴｉＣｌ２、ＳｎＣｌ２、ＳｉＣｌ２、ＧｅＣｌ２などの金属塩化物、ＴｉＯ、ＶＯ等の金属酸化物、Ｓｉ（ＯＨ）２等の金属水酸化物も含まれる。
これらの中でも、錯体の安定性、分光特性、耐熱、耐光性、および製造適性等の観点から、Ｆｅ、Ｚｎ、Ｃｏ、Ｖ＝Ｏ、またはＣｕが好ましく、Ｚｎが最も好ましい。
【０１４４】
一般式（５）中のＸ１は、金属原子Ｍａに結合可能な基であればいずれであってもよく、水、アルコール類（例えば、メタノール、エタノール、プロパノール）、カルボン酸類（例えば、酢酸）等、更に「金属キレート」［１］坂口武一・上野景平著（１９９５年  南江堂）、同［２］（１９９６年）、同［３］（１９９７年）等、に記載の化合物が挙げられる。
【０１４５】
一般式（５）におけるＸ２は、Ｍａの電荷を中和する為に必要な基を表し、例えば、ハロゲン原子、水酸基、カルボン酸基、燐酸基、スルホン酸基等が挙げられる。または、該基を有する化合物（例えば、水、アルコール類、カルボン酸類（酢酸））がＭａに結合していてもよい。
【０１４６】
一般式（５）におけるＸ１とＸ２とが互いに結合して、Ｍａとともに５員、６員、または７員の環を形成してもよい。形成される５員、６員、および７員の環は、飽和環であっても不飽和環であってもよい。また、５員、６員、および７員の環は、炭素原子のみで構成されていてもよく、窒素原子、酸素原子、および／または硫黄原子から選ばれる原子を少なくとも１個有するヘテロ環を形成していてもよい。
【０１４７】
＜一般式（５−１）＞
一般式（５）で表される染料の他の実施形態として、一般式（５−１）で表される染料が挙げられる。
【０１４８】
【化４６】
0005553687.tif 000048
【０１４９】
（一般式（５−１）中、Ｒ１２〜Ｒ１５は、それぞれ独立に、水素原子、または置換基を表す。Ｒ１７は、水素原子、ハロゲン原子、アルキル基、アリール基、またはヘテロ環基を表す。Ｍａは、金属原子または金属化合物を表す。Ｘ３は、ＮＲ（Ｒは水素原子、アルキル基、アルケニル基、アリール基、ヘテロ環基、アシル基、アルキルスルホニル基、またはアリールスルホニル基を表す。）、窒素原子、酸素原子、または硫黄原子を表し、Ｘ４は、ＮＲａ（Ｒａは水素原子、アルキル基、アルケニル基、アリール基、ヘテロ環基、アシル基、アルキルスルホニル基、またはアリールスルホニル基を表す。）、酸素原子、または硫黄原子を表し、Ｙ１は、ＮＲｃ（Ｒｃは水素原子、アルキル基、アルケニル基、アリール基、ヘテロ環基、アシル基、アルキルスルホニル基、またはアリールスルホニル基を表す。）、窒素原子、または炭素原子を表し、Ｙ２は、窒素原子、または炭素原子を表す。Ｒ１８およびＲ１９は、それぞれ独立に、アルキル基、アルケニル基、アリール基、ヘテロ環基、アルコキシ基、アリールオキシ基、アルキルアミノ基、アリールアミノ基、またはヘテロ環アミノ基を表す。Ｒ１８とＹ１は、互いに結合して５員、６員、または７員の環を形成していてもよく、Ｒ１９とＹ２は、互いに結合して５員、６員、または７員の環を形成していてもよい。Ｘ５はＭａと結合可能な基を表し、ａは０、１または２を表す。）
【０１５０】
一般式（５−１）中のＲ１２〜Ｒ１５、およびＲ１７は、それぞれ一般式（５）中のＲ１２〜Ｒ１５、およびＲ１７とそれぞれ同義であり、好ましい態様も同様である。
一般式（５−１）中のＭａは、金属原子または金属化合物を表し、一般式（５）において説明した、金属原子または金属化合物と同義であり、その好ましい範囲も同様である。
【０１５１】
一般式（５−１）中、Ｒ１８およびＲ１９は、それぞれ独立に、アルキル基（好ましくは炭素数１〜３６、より好ましくは炭素数１〜１２の直鎖、分岐鎖、または環状のアルキル基で、例えば、メチル、エチル、プロピル、イソプロピル、ブチル、イソブチル、ｔ−ブチル、ヘキシル、２−エチルヘキシル、ドデシル、シクロプロピル、シクロペンチル、シクロヘキシル、１−アダマンチル）、アルケニル基（好ましくは炭素数２〜２４、より好ましくは炭素数２〜１２のアルケニル基で、例えば、ビニル、アリル、３−ブテン−１−イル）、アリール基（好ましくは炭素数６〜３６、より好ましくは炭素数６〜１８のアリール基で、例えば、フェニル、ナフチル）、ヘテロ環基（好ましくは炭素数１〜２４、より好ましくは炭素数１〜１２のヘテロ環基で、例えば、２−チエニル、４−ピリジル、２−フリル、２−ピリミジニル、１−ピリジル、２−ベンゾチアゾリル、１−イミダゾリル、１−ピラゾリル、ベンゾトリアゾール−１−イル）、アルコキシ基（好ましくは炭素数１〜３６、より好ましくは炭素数１〜１８のアルコキシ基で、例えば、メトキシ、エトキシ、プロピルオキシ、ブトキシ、ヘキシルオキシ、２−エチルヘキシルオキシ、ドデシルオキシ、シクロヘキシルオキシ）、アリールオキシ基（好ましくは炭素数１〜２４、より好ましくは炭素数１〜１８のアリールオキシ基で、例えば、フェノキシ、ナフチルオキシ）、アルキルアミノ基（好ましくは炭素数１〜３６、より好ましくは炭素数１〜１８のアルキルアミノ基で、例えば、メチルアミノ、エチルアミノ、プロピルアミノ、ブチルアミノ、ヘキシルアミノ、２−エチルヘキシルアミノ、イソプロピルアミノ、ｔ−ブチルアミノ、ｔ−オクチルアミノ、シクロヘキシルアミノ、Ｎ，Ｎ−ジエチルアミノ、Ｎ，Ｎ−ジプロピルアミノ、Ｎ，Ｎ−ジブチルアミノ、Ｎ−メチル−Ｎ−エチルアミノ）、アリールアミノ基（好ましくは炭素数６〜３６、より好ましくは炭素数６〜１８のアリールアミノ基で、例えば、フェニルアミノ、ナフチルアミノ、Ｎ，Ｎ−ジフェニルアミノ、Ｎ−エチル−Ｎ−フェニルアミノ）、またはヘテロ環アミノ基（好ましくは炭素数１〜２４、より好ましくは炭素数１〜１２のヘテロ環アミノ基で、例えば、２−アミノピロール、３−アミノピラゾール、２−アミノピリジン、３−アミノピリジン）を表す。
【０１５２】
一般式（５−１）中、Ｒ１８およびＲ１９で表されるアルキル基、アルケニル基、アリール基、ヘテロ環基、アルコキシ基、アリールオキシ基、アルキルアミノ基、アリールアミノ基、およびヘテロ環アミノ基が、更に置換可能な基である場合には、上記一般式（４）中のＲ１１〜Ｒ１６で表される置換基で置換されていてもよく、２個以上の置換基で置換されている場合には、それらの置換基は同一であっても異なっていてもよい。
【０１５３】
一般式（５−１）中、Ｘ３は、ＮＲ、窒素原子、酸素原子、または硫黄原子を表し、Ｘ４は、ＮＲａ、酸素原子、または硫黄原子を表す。ＲとＲａは、それぞれ独立に、水素原子、アルキル基（好ましくは炭素数１〜３６、より好ましくは炭素数１〜１２の直鎖、分岐鎖、または環状のアルキル基で、例えば、メチル、エチル、プロピル、イソプロピル、ブチル、イソブチル、ｔ−ブチル、ヘキシル、２−エチルヘキシル、ドデシル、シクロプロピル、シクロペンチル、シクロヘキシル、１−アダマンチル）、アルケニル基（好ましくは炭素数２〜２４、より好ましくは炭素数２〜１２のアルケニル基で、例えば、ビニル、アリル、３−ブテン−１−イル）、アリール基（好ましくは炭素数６〜３６、より好ましくは炭素数６〜１８のアリール基で、例えば、フェニル、ナフチル）、ヘテロ環基（好ましくは炭素数１〜２４、より好ましくは炭素数１〜１２のヘテロ環基で、例えば、２−チエニル、４−ピリジル、２−フリル、２−ピリミジニル、１−ピリジル、２−ベンゾチアゾリル、１−イミダゾリル、１−ピラゾリル、ベンゾトリアゾール−１−イル）、アシル基（好ましくは炭素数１〜２４、より好ましくは炭素数２〜１８のアシル基で、例えば、アセチル、ピバロイル、ベンゾイル、シクロヘキサノイル）、アルキルスルホニル基（好ましくは炭素数１〜２４、より好ましくは炭素数１〜１８のアルキルスルホニル基で、例えば、メチルスルホニル、エチルスルホニル、イソプロピルスルホニル、シクロヘキシルスルホニル）、アリールスルホニル基（好ましくは炭素数６〜２４、より好ましくは炭素数６〜１８のアリールスルホニル基で、例えば、フェニルスルホニル、ナフチルスルホニル）を表す。
ＲとＲａで表されるアルキル基、アルケニル基、アリール基、ヘテロ環基、アシル基、アルキルスルホニル基、アリールスルホニル基は、更に、上記一般式（４）中のＲ１１〜Ｒ１６で表される置換基で置換されていてもよく、複数の置換基で置換されている場合には、それらの置換基は同一であっても異なっていてもよい。
【０１５４】
一般式（５−１）中、Ｙ１は、ＮＲｃ、窒素原子、または炭素原子を表し、Ｙ２は、窒素原子、または炭素原子を表す。Ｒｃは、上記Ｘ３のＲと同義である。
【０１５５】
一般式（５−１）中、Ｒ１８とＹ１とが互いに結合して、Ｒ１８、Ｙ１、および炭素原子と共に５員環（例えば、シクロペンタン、ピロリジン、テトラヒドロフラン、ジオキソラン、テトラヒドロチオフェン、ピロール、フラン、チオフェン、インドール、ベンゾフラン、ベンゾチオフェン）、６員環（例えば、シクロヘキサン、ピペリジン、ピペラジン、モルホリン、テトラヒドロピラン、ジオキサン、ペンタメチレンスルフィド、ジチアン、ベンゼン、ピペリジン、ピペラジン、ピリダジン、キノリン、キナゾリン）、または７員環（例えば、シクロヘプタン、ヘキサメチレンイミン）を形成してもよい。
【０１５６】
一般式（５−１）中、Ｒ１９とＹ２とが互いに結合して、Ｒ１９、Ｙ２、および炭素原子と共に５員、６員、又は７員の環を形成していてもよい。形成される５員、６員、および７員の環は、上記のＲ１８とＹ１および炭素原子で形成される環から、１個の結合が二重結合に変化した環が挙げられる。
【０１５７】
一般式（５−１）中、Ｒ１８とＹ１、およびＲ１９とＹ２が結合して形成される５員、６員、および７員の環が、更に置換可能な環である場合には、上記一般式（４）中のＲ１１〜Ｒ１６で表される置換基で置換されていてもよく、２個以上の置換基で置換されている場合には、それらの置換基は同一であっても異なっていてもよい。
【０１５８】
一般式（５−１）中、Ｘ５はＭａと結合可能な基を表し、一般式（５）におけるＸ１と同様な基が挙げられる。ａは０、１、または２を表す。
【０１５９】
一般式（５−１）で表される染料の好ましい態様としては、Ｒ１２〜Ｒ１５、Ｒ１７、およびＭａはそれぞれ、一般式（４）で表される染料の説明で記載した好ましい態様であり、Ｘ３はＮＲ（Ｒは水素原子、アルキル基）、窒素原子、又は酸素原子であり、Ｘ４はＮＲａ（Ｒａは水素原子、アルキル基、ヘテロ環基）、又は酸素原子であり、Ｙ１はＮＲｃ（Ｒｃは水素原子、又はアルキル基）、窒素原子、又は炭素原子であり、Ｙ２は窒素原子、又は炭素原子であり、Ｘ５は酸素原子を介して結合する基であり、Ｒ１８およびＲ１９は、それぞれ独立に、アルキル基、アリール基、ヘテロ環基、アルコキシ基、若しくはアルキルアミノ基であり、又はＲ１８とＹ１とが互いに結合して５員若しくは６員環を形成し、又はＲ１９とＹ２とが互いに結合して５員若しくは６員環を形成し、ａは０又は１を表す。
【０１６０】
一般式（５−１）で表される染料の更に好ましい態様としては、Ｒ１２〜Ｒ１５、Ｒ１７、Ｍａはそれぞれ、一般式（４）で表される染料の説明で記載した特に好ましい態様であり、Ｘ３およびＸ４は、酸素原子であり、Ｙ１はＮＨであり、Ｙ２は窒素原子であり、Ｘ５は酸素原子を介して結合する基であり、Ｒ１８およびＲ１９は、それぞれ独立に、アルキル基、アリール基、ヘテロ環基、アルコキシ基、若しくはアルキルアミノ基であり、又はＲ１８とＹ１とが互いに結合して５員若しくは６員環を形成し、又はＲ１９とＹ２とが互いに結合して５員若しくは６員環を形成し、ａは０又は１を表す。
【０１６１】
＜一般式（５−２）＞
一般式（５）で表される染料の他の実施形態として、一般式（５−２）で表される染料が挙げられる。
【０１６２】
【化４７】
0005553687.tif 000049
【０１６３】
（一般式（５−２）中、Ｒ１１〜Ｒ１６はそれぞれ独立に、水素原子、または置換基を表す。Ｒ１７は、水素原子、ハロゲン原子、アルキル基、アリール基、またはヘテロ環基を表す。Ｍａは、金属原子または金属化合物を表す。）
【０１６４】
一般式（５−２）中のＲ１１〜Ｒ１７は、それぞれ一般式（５）中のＲ１１〜Ｒ１７と同義であり、好ましい態様も同様である。
一般式（５−２）中のＭａは、金属原子または金属化合物を表し、一般式（５）において説明した、金属原子または金属化合物と同義であり、その好ましい範囲も同様である。
【０１６５】
次に、一般式（５）、一般式（５−１）、および一般式（５−２）で表される染料の具体例を以下に示すが、本発明はこれらに限定されるわけではない。なお、他の具体例として、特願２００８−１４９４６７号明細書の段落番号［００５８］〜［００７４］に記載の染料などが挙げられる。
【０１６６】
【化４８】
0005553687.tif 000050
【０１６７】
【化４９】
0005553687.tif 000051
【０１６８】
上記染料は、米国特許第４，７７４，３３９号、同−５，４３３，８９６号、特開２００１−２４０７６１号、同２００２−１５５０５２号、特許第３６１４５８６号、Ａｕｓｔ．Ｊ．Ｃｈｅｍ，１９６５，１１，１８３５−１８４５、Ｊ．Ｈ．Ｂｏｇｅｒ  ｅｔ  ａｌ，Ｈｅｔｅｒｏａｔｏｍ  Ｃｈｅｍｉｓｔｒｙ，Ｖｏｌ．１，Ｎｏ．５，３８９（１９９０）等に記載の方法で合成することができる。
【０１６９】
＜一般式（６）＞
以下に、一般式（６）で表される染料について説明する。
【０１７０】
【化５０】
0005553687.tif 000052
【０１７１】
一般式（６）中、Ｒ１〜Ｒ５およびＲ８は、それぞれ独立に、水素原子または置換基を表す。Ｒ１〜Ｒ５およびＲ８で表される置換基は、上述した置換基と同義であり、好ましい態様も同じである。
Ｒ１〜Ｒ５およびＲ８で表される置換基が更に置換可能な基である場合には、該置換基を有していてもよく、２個以上の置換基を有している場合には、それらの置換基は同一であっても異なっていてもよい。
【０１７２】
一般式（６）中、Ｒ１は、アルキル基、アリール基、ヘテロ環基、アルコキシ基、アリールオキシ基、アルキルチオ基、アリールチオ基、アシルアミノ基、アルコキシカルボニルアミノ基、カルバモイルアミノ基、アニリノ基が好ましく、アルキル基、アリール基、ヘテロ環基、アルコキシ基、アリールオキシ基がより好ましい。さらに好ましくは、アルキル基であり、最も好ましくは、三級アルキル基である。
【０１７３】
一般式（６）中、Ｒ２〜Ｒ５は、水素原子、ハロゲン原子、アルキル基、アルコキシ基、アリールオキシ基、アシルアミノ基、アルコキシカルボニルアミノ基、カルバモイルアミノ基、スルホンアミド基が好ましく、水素原子、ハロゲン原子、アシルアミノ基、アルコキシカルボニルアミノ基がより好ましい。
【０１７４】
一般式（６）中、Ｒ６およびＲ７は、それぞれ独立に、水素原子、アルキル基、アルケニル基、アリール基、またはヘテロ環基を表し、好ましくはアルキル基である。また、Ｒ６およびＲ７で表される各基は、上述した置換基で置換されていてもよく、２以上の置換基で置換されている場合、それらの置換基は同一でも異なっていてもよい。
【０１７５】
一般式（６）中、Ｒ２とＲ３、Ｒ３とＲ６、Ｒ４とＲ５、Ｒ５とＲ７、および／またはＲ６とＲ７とは互いに結合して、それぞれ独立に、５員環、６員環、または７員環を形成してもよい。５員環、６員環、または７員環としては、シクロペンテン、シクロヘキセン、シクロヘプテン、ジヒドロピロール、テトラヒドロピリジンなどが挙げられる。該各環は、上述した置換基で置換されていてもよく、２以上の置換基で置換されている場合、それらの置換基は同一でも異なっていてもよい。
【０１７６】
一般式（６）中、ＺａおよびＺｂは、それぞれ独立に、＝Ｎ−または＝Ｃ（Ｒ８）−を表し、Ｒ８は水素原子または置換基を表す。Ｒ８で表される好ましい置換基は、アルキル基、アルケニル基、アリール基、またはヘテロ環基である。Ｒ８で表される置換基は、上述した置換基で置換されていてもよく、２以上の置換基で置換されている場合、それらの置換基は同一でも異なっていてもよい。
【０１７７】
一般式（６）中、Ｚａが＝Ｎ−で、Ｚｂが＝Ｃ（Ｒ８）−であることが好ましく、更に好ましくは、Ｚａが＝Ｎ−で、Ｚｂが＝Ｃ（Ｒ８）−で、Ｒ８がアルキル基、アリール基、またはヘテロ環基である。
【０１７８】
一般式（６）で表される染料のうち、下記一般式（６−１）で表される染料が好ましい。
【０１７９】
【化５１】
0005553687.tif 000053
【０１８０】
一般式（６−１）中、Ｒ１〜Ｒ４は、それぞれ独立に水素原子、または置換基を表す。Ｒ１〜Ｒ４で表される置換基は、上記一般式（６）中のＲ１〜Ｒ５およびＲ８で表される置換基と同義であり、好ましい態様も同様である。
【０１８１】
一般式（６−１）中、Ｒ６は、水素原子、アルキル基、アルケニル基、アリール基、またはヘテロ環基を表す。また、Ｒ６で表される各基は、さらに上述した置換基で置換されていてもよく、２以上の置換基で置換されている場合、それらの置換基は同一でも異なっていてもよい。
【０１８２】
一般式（６−１）中、Ｒ９〜Ｒ１４は、それぞれ独立に、水素原子または置換基を表す。Ｒ９〜Ｒ１４で表される置換基は、上述した置換基で置換されていてもよく、２以上の置換基で置換されている場合には、それらの置換基は同一でも異なっていてもよい。
【０１８３】
一般式（６−１）中、ＺａおよびＺｂは、それぞれ独立に、＝Ｎ−または＝Ｃ（Ｒ８）−を表し、Ｒ８は水素原子または置換基を表す。Ｒ８で表される好ましい置換基は、アルキル基、アルケニル基、アリール基、またはヘテロ環基である。Ｒ８で表される置換基は、上述した置換基で置換されていてもよく、２以上の置換基で置換されている場合、それらの置換基は同一でも異なっていてもよい。
【０１８４】
一般式（６−１）中、Ｒ２とＲ３、Ｒ３とＲ６、Ｒ６とＲ９、および／またはＲ４とＲ１４とは互いに結合して、それぞれ独立に、５員環、６員環、または７員環を形成してもよい。５員環、６員環、または７員環としては、シクロペンテン、シクロヘキセン、シクロヘプテン、ジヒドロピロール、テトラヒドロピリジンなどが挙げられる。該各環は、上述した置換基で置換されていてもよく、２以上の置換基で置換されている場合、それらの置換基は同一でも異なっていてもよい。
【０１８５】
一般式（６）で表される染料のうち、下記一般式（６−２）で表される染料がさらに好ましい。
【０１８６】
【化５２】
0005553687.tif 000054
【０１８７】
一般式（６−２）中、Ｒ１〜Ｒ４、Ｒ６、Ｒ９〜Ｒ１４は、上記一般式（６−１）中のＲ１〜Ｒ４、Ｒ６、Ｒ９〜Ｒ１４とそれぞれ同義であり、これらの好ましい態様もそれぞれ同様である。
【０１８８】
一般式（６−２）中、Ｒ１５は、水素原子または置換基を表す。Ｒ１５で表される好ましい置換基は、アルキル基、アルケニル基、アリール基、またはヘテロ環基である。Ｒ１５で表される置換基は、上述した置換基で置換されていてもよく、２以上の置換基で置換されている場合、それらの置換基は同一でも異なっていてもよい。
【０１８９】
一般式（６−２）で表される染料の好ましい範囲は、以下の通りである。一般式（６−２）中のＲ１が、アルキル基、アルケニル基、アリール基、ヘテロ環基、ヒドロキシル基、シアノ基、アルコキシ基、アリールオキシ基、ヘテロ環オキシ基、カルバモイルオキシ基、アシル基、アルコキシカルボニル基、アリールオキシカルボニル基、カルバモイル基、イミド基、アゾ基、アルキルチオ基、アリールチオ基、ヘテロ環チオ基、アルキルスルフィニル基、アリールスルフィニル基、アルキルスルホニル基、アリールスルホニル基、スルファモイル基、スルホ基、ホスホニル基、またはホスフィノイルアミノ基であり、Ｒ２、Ｒ３およびＲ４が、それぞれ独立に、水素原子、ハロゲン原子、アルキル基、アルケニル基、アリール基、ヘテロ環基、アルコキシ基、アリールオキシ基、アルコキシカルボニル基、カルバモイル基、アミノ基、アニリノ基、カルボンアミド基、ウレイド基、アルコキシカルボニルアミノ基、スルホンアミド基、スルファモイルアミノ基、アゾ基、アルキルチオ基、アリールチオ基、ヘテロ環チオ基、アルキルスルフィニル基、アリールスルフィニル基、アルキルスルホニル基、アリールスルホニル基、スルファモイル基、スルホ基、ホスホニル基、またはホスフィノイルアミノ基であり、Ｒ６がアルキル基、アルケニル基、アリール基、またはヘテロ環基であり、Ｒ９〜Ｒ１４が、それぞれ独立に、水素原子、ハロゲン原子、アルキル基、またはアルコキシ基であり、Ｒ１５が、水素原子、アルキル基、アルケニル基、アリール基、またはヘテロ環基である化合物が好ましい。
【０１９０】
さらに、一般式（６−２）中のＲ１が、アルキル基、アルケニル基、アリール基、ヘテロ環基、アルコキシカルボニル基、カルバモイル基、イミド基、アルキルチオ基、アリールチオ基、ヘテロ環チオ基、アルキルスルホニル基、またはアリールスルホニル基であり、Ｒ２、Ｒ３およびＲ４が、それぞれ独立に、水素原子、ハロゲン原子、アルキル基、アルコキシ基、アリールオキシ基、アルコキシカルボニル基、カルバモイル基、カルボンアミド基、ウレイド基、アルコキシカルボニルアミノ基、スルホンアミド基、アルキルチオ基、またはアリールチオ基であり、Ｒ６がアルキル基、アルケニル基、アリール基、またはヘテロ環基であり、Ｒ９〜Ｒ１４が、それぞれ独立に、水素原子、またはアルキル基であり、Ｒ１５が、アルキル基、アルケニル基、アリール基、またはヘテロ環基である化合物がより好ましい。
【０１９１】
またさらに、一般式（６−２）中のＲ１がアルキル基であり、Ｒ２、Ｒ３およびＲ４が、それぞれ独立に、水素原子、ハロゲン原子、アルキル基、アルコキシ基、カルボンアミド基、ウレイド基、またはアルコキシカルボニルアミノ基であり、Ｒ６がアルキル基であり、Ｒ９〜Ｒ１４が、それぞれ独立に、水素原子、またはアルキル基であり、Ｒ１５がアルキル基、アルケニル基、アリール基、またはヘテロ環基である化合物がより好ましい。
【０１９２】
またさらに、一般式（６−２）中のＲ１が三級アルキル基（好ましくは炭素数４〜１６、より好ましくは炭素数４〜８の三級アルキル基である。例えば、ｔ−ブチル、ｔ−アミル、ｔ−オクチル、１−アダマンチル、エチルシクロヘキシル）であり、Ｒ２、Ｒ３およびＲ４が、それぞれ独立に、水素原子、ハロゲン原子（例えば、フッ素原子、塩素原子、臭素原子、またはヨウ素原子が挙げられ、好ましくはフッ素原子または塩素原子である。）、アルキル基（好ましくは炭素数１〜１２、より好ましくは炭素数１〜８のアルキル基である。例えば、メチル、エチル、プロピル、イソプロピル、ｔ−ブチル、シクロヘキシル、２−エチルヘキシル）、またはアルコキシ基（好ましくは炭素数１〜１２、より好ましくは炭素数１〜８のアルコキシ基である。例えば、メトキシ、エトキシ、イソプロピルオキシ、オクチルオキシ、２−エチルヘキシルオキシ）であり、Ｒ６がアルキル基（好ましくは炭素数１〜１８、より好ましくは炭素数１〜１２のアルキル基である。例えば、メチル、エチル、プロピル、イソプロピル、オクチル、２−エチルヘキシル、２−ヒドロキシエチル、２−ヒドロキシプロピル）であり、Ｒ９およびＲ１０がアルキル基（好ましくは炭素数１〜８、より好ましくは炭素数１〜４のアルキル基である。例えば、メチル、エチル、プロピル、ブチル、最も好ましくはメチル）であり、Ｒ１１〜Ｒ１３が水素原子であり、Ｒ１４がアルキル基（好ましくは炭素数１〜８、より好ましくは炭素数１〜４のアルキル基である。例えば、メチル、エチル、プロピル、ブチル、最も好ましくはメチル）であり、Ｒ１５がアルキル基、アリール基、またはヘテロ環基である化合物が最も好ましい。
【０１９３】
以下に、上記一般式（６）で表される化合物の具体例を示すが、本発明はこれらに限定されるものではない。
【０１９４】
【化５３】
0005553687.tif 000055
【０１９５】
上述した染料は、各インクジェット用インクに少なくとも１つ含まれていればよく、２種以上を併用してもよい。なかでも、得られる色画素が優れた外観、優れた耐薬品性を示す点より、インクジェット用インク（Ｒ）においては、一般式（１−ａ）で表される染料、一般式（１−ｃ）で表される染料、一般式（１−ｄ）で表される染料、および一般式（１−ｅ）で表される染料からなる群から選択される２種以上の染料を組み合わせて使用することが好ましい。
より好ましくは、一般式（１−ａ）で表される染料と一般式（１−ｄ）で表される染料との併用、一般式（１−ａ）で表される染料と一般式（１−ｅ）で表される染料との併用、一般式（１−ｃ）で表される染料と一般式（１−ｄ）で表される染料との併用、一般式（１−ｃ）で表される染料と一般式（１−ｅ）で表される染料との併用が挙げられる。
【０１９６】
得られる色画素が優れた外観、優れた耐薬品性を示す点より、インクジェット用インク（Ｇ）においては、一般式（１−ｂ）で表される染料、一般式（１−ｃ）、一般式（１−ｆ）で表される染料、および一般式（２）で表される染料からなる群から選択される２種以上の染料を組み合わせて使用することが好ましい。
より好ましくは、一般式（１−ｂ）で表される染料と一般式（２）で表される染料との併用、一般式（１−ｃ）で表される染料と一般式（２）で表される染料との併用、一般式（１−ｆ）で表される染料と一般式（２）で表される染料との併用が挙げられる。
【０１９７】
得られる色画素が優れた外観、優れた耐薬品性を示す点より、インクジェット用インク（Ｂ）においては、一般式（３）で表される染料、一般式（５）で表される染料、および一般式（６）で表される染料からなる群から選択される２種以上の染料を組み合わせて使用することが好ましい。
より好ましくは、一般式（３）で表される染料と一般式（５）で表される染料との併用、一般式（３）で表される染料と一般式（６）で表される染料との併用が挙げられる。
【０１９８】
なお、２種の染料（染料Ａ、染料Ｂ）を使用する場合は、得られる色画素が優れた外観、優れた耐薬品性を示す点より、その質量比（染料Ａ／染料Ｂ）は０．１〜１０が好ましく、０．２５〜４がより好ましい。
【０１９９】
インクジェット用インク（Ｒ）、インクジェット用インク（Ｇ）、インクジェット用インク（Ｂ）中の上述した染料の総含有量は、インク全量に対して、１〜３０質量％が好ましく、３〜２０質量％がより好ましい。含有量が少なすぎる場合、カラーフィルタとして必要な光学濃度を達成するために、膜厚が厚くなる。そのためブラックマトリクスも厚くする必要があり、ブラックマトリクス形成が困難になるので好ましくない。含有量が多すぎる場合、インク粘度が高くなり吐出が困難になる、また溶媒へ溶解しにくくなるので好ましくない。
【０２００】
＜重合性モノマー＞
本発明のインクジェット用インクセットに使用されるインクジェット用インクは、重合性モノマーを含む。重合性モノマーの添加により、インク液滴と基板との密着性が向上する。併せて、上述した染料のインク中での分散均一性の向上や、耐候性・耐熱性などの堅牢性の向上が期待できる。特に、本発明においては、所定のＣｌｏｇＰ（ＣｌｏｇＰ（Ｒ）、ＣｌｏｇＰ（Ｇ）、ＣｌｏｇＰ（Ｂ））を示す重合性モノマー類を使用することにより、形成される色画素中の染料の分散性などを制御し、さらに各色画素間の光学性能のバランスを制御して、所望の特性（色再現性、透明性など）を有するカラーフィルタを得ることができる。
【０２０１】
一種または複数種の重合性モノマーが含まれるインクジェット用インク（Ｒ）では、各重合性モノマーのオクタノール／水分配係数（ＣｌｏｇＰｎ）と、各重合性モノマーの重合性モノマー全量に対する質量分率Ｗｎとの積の総和（ΣＣｌｏｇＰｎＷｎ）より求められる平均値（ＣｌｏｇＰ（Ｒ））が２以上１２以下である。なかでも、得られる色画素の耐薬品性、及び透明性（透過率）がより優れる点から、ＣｌｏｇＰ（Ｒ）が２．５〜１０が好ましく、２．７〜９．０がより好ましい。上記範囲外であると、得られる色画素の外観特性や耐薬品性などが劣化する。ＣｌｏｇＰ（Ｒ）の詳細な説明は後述する。
なお、インクジェット用インク（Ｒ）で使用される各重合性モノマーのＣｌｏｇＰは、その平均値が上記範囲であれば特に限定されない。なかでも、得られる色画素の耐薬品性、及び透明性（透過率）がより優れる点から、含有される少なくとも１種の重合性モノマーのＣｌｏｇＰが、２以上１２以下であることが好ましく、２．５〜１０がより好ましく、２．７〜９．０がさらに好ましい。なかでも、含有されるすべての重合性モノマーが上記範囲であることが好ましい。
【０２０２】
好ましいモノマーの具体例としては、ＨＰＡ変性トリメチロールプロパントリアクリレート、トリス（アクリロキシエチル）イソシアヌレート、ペンタエリスリトールテトラアクリレート、ＰＯ変性グリセロールトリアクリレート、ジペンタエリスリトールヘキサアクリレート、トリメチロールプロパントリアクリレート、ペンタエリスリトールエトキシテトラアクリレート、ＨＰＡ変性トリメチロールプロパントリメタクリレート、ＰＯ変性トリメチロールプロパントリアクリレート、トリメチロールプロパンエトキシトリアクリレート、トリメチロールプロパントリメタクリレート、トリメチロールプロパンベンゾエートアクリレート、アルキル変性ジペンタエリスリトールペンタアクリレート、ジトリメチロールプロパンテトラアクリレート、カプロラクトン変性ジペンタエリスリトールヘキサアクリレート、アルキル変性ジペンタエリスリトールトリアクリレートなどが挙げられる。
【０２０３】
また、一種または複数種の重合性モノマーが含まれるインクジェット用インク（Ｇ）では、各重合性モノマーのオクタノール／水分配係数（ＣｌｏｇＰｎ）と、各重合性モノマーの重合性モノマー全量に対する質量分率Ｗｎとの積の総和（ΣＣｌｏｇＰｎＷｎ）より求められる平均値（ＣｌｏｇＰ（Ｇ））が０以上９以下である。なかでも、得られる色画素の耐薬品性、及び透明性（透過率）がより優れる点から、ＣｌｏｇＰ（Ｇ）が１〜８が好ましく、１．５〜６．５がより好ましい。上記範囲外であると、得られる色画素の外観特性や耐薬品性などが劣化する。ＣｌｏｇＰ（Ｇ）の詳細な説明は後述する。
なお、インクジェット用インク（Ｇ）で使用される各重合性モノマーのＣｌｏｇＰは、その平均値が上記範囲であれば特に限定されない。なかでも、得られる色画素の耐薬品性、及び透明性（透過率）がより優れる点から、含有される少なくとも１種の重合性モノマーのＣｌｏｇＰが、０以上９以下であることが好ましく、１〜８がより好ましく、１．５〜６．５がさらに好ましい。なかでも、含有されるすべての重合性モノマーが上記範囲であることが好ましい。
【０２０４】
好ましいモノマーの具体例としては、ジペンタエリスリトールヒドロキシペンタアクリレート、ペンタエリスリトールトリアクリレート、ＥＯ変性グリセロールトリアクリレート、ＥＯ変性トリメチロールプロパントリアクリレート、ＨＰＡ変性トリメチロールプロパントリアクリレート、トリス（アクリロキシエチル）イソシアヌレート、ペンタエリスリトールテトラアクリレート、ＰＯ変性グリセロールトリアクリレート、ジペンタエリスリトールヘキサアクリレート、トリメチロールプロパントリアクリレート、ペンタエリスリトールエトキシテトラアクリレート、ＨＰＡ変性トリメチロールプロパントリメタクリレート、ＰＯ変性トリメチロールプロパントリアクリレート、トリメチロールプロパンエトキシトリアクリレート、トリメチロールプロパントリメタクリレート、トリメチロールプロパンベンゾエートアクリレート、アルキル変性ジペンタエリスリトールペンタアクリレート、ジトリメチロールプロパンテトラアクリレート、カプロラクトン変性ジペンタエリスリトールヘキサアクリレートなどが挙げられる。
【０２０５】
さらに、一種または複数種の重合性モノマーが含まれるインクジェット用インク（Ｂ）では、各重合性モノマーのオクタノール／水分配係数（ＣｌｏｇＰｎ）と、各重合性モノマーの重合性モノマー全量に対する質量分率Ｗｎとの積の総和（ΣＣｌｏｇＰｎＷｎ）より求められる平均値（ＣｌｏｇＰ（Ｂ））が−２以上７以下である。なかでも、得られる色画素の耐薬品性、及び透明性（透過率）がより優れる点から、ＣｌｏｇＰ（Ｂ）が−１．５〜６．５が好ましく、−１〜４．５がより好ましい。上記範囲外であると、得られる色画素の外観特性や耐薬品性などが劣化する。ＣｌｏｇＰ（Ｂ）の詳細な説明は後述する。
なお、インクジェット用インク（Ｂ）で使用される各重合性モノマーのＣｌｏｇＰは、その平均値が上記範囲であれば特に限定されない。なかでも、得られる色画素の耐薬品性、及び透明性（透過率）がより優れる点から、含有される少なくとも１種の重合性モノマーのＣｌｏｇＰが、−２以上７以下であることが好ましく、−１．５〜６．５がより好ましく、−１〜４．５がさらに好ましい。なかでも、含有されるすべての重合性モノマーが上記範囲であることが好ましい。
【０２０６】
好ましいモノマーの具体例としては、ＥＣＨ変性グリセロールジアクリレート、グリセロールジアクリレート、ＥＣＨ変性グリセロールトリアクリレート、グリセロールジメタクリレート、ＥＯ変性リン酸トリアクリレート、ジペンタエリスリトールヒドロキシペンタアクリレート、ペンタエリスリトールトリアクリレート、ＥＯ変性グリセロールトリアクリレート、ＥＯ変性トリメチロールプロパントリアクリレート、ＨＰＡ変性トリメチロールプロパントリアクリレート、トリス（アクリロキシエチル）イソシアヌレート、ペンタエリスリトールテトラアクリレート、ＰＯ変性グリセロールトリアクリレート、ジペンタエリスリトールヘキサアクリレート、トリメチロールプロパントリアクリレート、ペンタエリスリトールエトキシテトラアクリレート、ＨＰＡ変性トリメチロールプロパントリメタクリレート、ＰＯ変性トリメチロールプロパントリアクリレート、トリメチロールプロパンエトキシトリアクリレート、トリメチロールプロパントリメタクリレートなどが挙げられる。
【０２０７】
なお、得られるカラーフィルタの色再現域がより広がり、また生産時の歩留まりが向上し、生産性の向上が期待される点より、ＣｌｏｇＰ（Ｒ）、ＣｌｏｇＰ（Ｇ）およびＣｌｏｇＰ（Ｂ）が、以下の式（Ａ）を満足することが好ましい。特に、以下の式の関係を満たすことにより、各インク中での上述した染料と重合性モノマーとの相溶性が優れ、さらに形成される各色画素間の光学的関係も良好なものとなり、色再現性などがより向上する。なお、ＣｌｏｇＰ（Ｒ）、ＣｌｏｇＰ（Ｇ）、ＣｌｏｇＰ（Ｂ）それぞれの間の差は以下の関係を満たせば特に限定されないが、色再現性などの点から７以下が好ましい。
式（Ａ）：ＣｌｏｇＰ（Ｒ）＞ＣｌｏｇＰ（Ｇ）＞ＣｌｏｇＰ（Ｂ）
【０２０８】
ｌｏｇＰ値は、分配係数Ｐ（Ｐａｒｔｉｔｉｏｎ Ｃｏｅｆｆｉｃｉｅｎｔ）の常用対数を意味し、オクタノール相と水相との間での化学物質の分配の程度を表す指標であり、下記計算式１のように定義される。
【０２０９】
【数２】
0005553687.tif 000056
【０２１０】
上記計算式１より、ｌｏｇＰの値が高くなるほど、その化学物質は疎水性が高いことを意味し、ｌｏｇＰの値が低くなるほど、その化学物質は親水性が高いことを意味する。例えば、ｌｏｇＰの値が０以下の化学物質は、オクタノール相よりも水相に溶解し易く、また、ｌｏｇＰの値が１の化学物質は、水相への溶解性に較べてオクタノール相に対して１０倍の溶解性を持つといえる。
一般に、ｌｏｇＰは、ｎ−オクタノールと水を用いて実測により求めることもできるが、本発明においては、具体的に、ｌｏｇＰ値推算プログラムを使用して分配係数（ＣｌｏｇＰ値）（計算値）を求めることができる。
【０２１１】
ｌｏｇＰの推算値であるＣｌｏｇＰ値についても若干説明する。本明細書におけるＣｌｏｇＰは、米国Ｐｏｍｏｎａ大学のＣ．Ｈａｎｓｃｈ，Ａ．ＬｅｏらのＭｅｄｃｈｅｍプロジェクトによって開発されたｌｏｇＰ値推算プログラム：ＣｌｏｇＰｔａｌｋ（厳密にはＤａｙｌｉｇｈｔ Ｃｈｅｍｉｃａｌ Ｉｎｆｏｒｍａｔｉｏｎ Ｓｙｓｔｅｍｓ社のシステム：ＰＣＭｏｄｅｌｓに組み込まれたＣＬＯＧＰプログラム）を使用している。このプログラムは「Ｈａｎｓｃｈ−Ｌｅｏのフラグメント法」に基づいており、化学構造を部分構造（フラグメント）に分割し、そのフラグメントに対して割り当てられたｌｏｇＰ寄与分を合計することによりｌｏｇＰ値を推算している。ｌｏｇＰ値の推算手法には、置換基パラメータによる方法、Ａｔｏｍ Ｆｒａｇｍｅｎｔ法、Ｒｅｋｋｅｒのフラグメント法など他にも様々な方法があり、各種プログラムも開発・市販されている。適用する化合物の系統により実測値との相関性が左右されるが、概して精度が良くしかも短時間に計算できるため、ＣＬＯＧＰは現在のところ世界で最も広く使われているプログラムと考えられている。
【０２１２】
上記ＣｌｏｇＰの質量平均値であるＣｌｏｇＰ（Ｒ）、ＣｌｏｇＰ（Ｇ）、ＣｌｏｇＰ（Ｂ）は、以下の式（Ｘ）〜（Ｚ）より求めることができる。なお、Σは合計を表す。式（Ｘ）〜（Ｚ）より得られる値は、各インクジェット用インクに含まれる重合性モノマーの親水性および疎水性の程度を示す。
【０２１３】
【数３】
0005553687.tif 000057
【０２１４】
式（Ｘ）中、Ｗｉはインクジェット用インク（Ｒ）中のｉ番目の重合性モノマー質量の重合性モノマー全量に対する質量比（ｉ番目の重合性モノマー質量／全重合性モノマー質量）（質量分率）、Ｐｉはインクジェット用インク（Ｒ）中のｉ番目の重合性モノマーのＣｌｏｇＰ値を表す。ｉは１〜ｎの整数を表す。
式（Ｙ）および式（Ｚ）でも同様に、ＷｉおよびＰｉは、それぞれインクジェット用インク（Ｇ）、インクジェット用インク（Ｂ）中におけるｉ番目の重合性モノマーの質量分率およびＣｌｏｇＰ値を表す。
つまり、各重合性モノマーのＣｌｏｇＰ値に、該重合性モノマーの全重合性モノマー中における質量分率を乗じて得た値を求め、それらを足した総和である。
なお、式（Ｘ）〜式（Ｚ）中において、ｎは各インクジェット用インクに含有される重合性モノマーの数を表し、具体的には、ｎは１以上の整数を表す。例えば、２種の重合性モノマーを使用する場合はｎ＝２となり、３種の重合性モノマーを使用する場合はｎ＝３となる。なお、ｎの上限は特に制限されないが、コストなどの観点より、３以下が好ましく、２以下がより好ましい。
【０２１５】
より具体的には、１種の重合性モノマーのみを使用する場合は、ｎ＝１となり、使用される重合性モノマーのＣｌｏｇＰ値がＣｌｏｇＰ（Ｒ）（ＣｌｏｇＰ（Ｇ）、ＣｌｏｇＰ（Ｂ）においても同様）に該当する。
また、重合性モノマーを２種併用する場合（モノマーＡ：ＣｌｏｇＰ（Ａ）、モノマーＢ：ＣｌｏｇＰ（Ｂ））、ＣｌｏｇＰ（Ｒ）（ＣｌｏｇＰ（Ｇ）、ＣｌｏｇＰ（Ｂ）においても同様）は、以下の式より求めることができる。
ＣｌｏｇＰ（Ｒ）＝｛ＣｌｏｇＰ（Ａ）×（モノマーＡの質量／全モノマー質量）｝＋｛ＣｌｏｇＰ（Ｂ）×（モノマーＢの質量／全モノマー質量）｝
さらに、重合性モノマーを３種併用する場合（モノマーＡ：ＣｌｏｇＰ（Ａ）、モノマーＢ：ＣｌｏｇＰ（Ｂ）、モノマーＣ：ＣｌｏｇＰ（Ｃ））、以下の式より求めることができる。
ＣｌｏｇＰ（Ｒ）＝｛ＣｌｏｇＰ（Ａ）×（モノマーＡの質量／全モノマー質量）｝＋｛ＣｌｏｇＰ（Ｂ）×（モノマーＢの質量／全モノマー質量）｝＋｛ＣｌｏｇＰ（Ｃ）×（モノマーＣの質量／全モノマー質量）｝
【０２１６】
なお、２種類以上の重合性モノマーを使用する場合、モノマー同士の相溶性がより優れ、得られる色画素の性能（透明性など）がより向上する点で、重合性モノマー間のＣｌｏｇＰの差は８以内が好ましく、６以内がより好ましい。
【０２１７】
重合性モノマーとしては、具体的には、ラジカル重合性モノマー、カチオン重合性モノマーなどが挙げられ、各種置換基のバリエーションが多く、入手が容易な点で、（メタ）アクリル系モノマー、エポキシ系モノマー、およびオキセタニル系モノマーから選択される１種以上を含有することが好ましい。
【０２１８】
重合性モノマーとしては、重合性基を２つ以上有するモノマー（以下、「２官能以上のモノマー」ともいう）が好ましい。重合性モノマーとしては、活性エネルギー線および／または熱により重合反応可能であれば特に限定されるものではないが、膜の強度や耐薬品性などの点から、重合性基を３つ以上有するモノマー（以下、「３官能以上のモノマー」ともいう）がより好ましい。
なかでも、得られる色画素の堅牢性および耐熱性がより優れる点で、重合性基を３〜１２つ有するモノマーが好ましい。なかでも、重合性基の数は、４〜８つが好ましい。上記範囲内であれば、色画素の耐久性、モノマーの入手性、合成時の難度の点で好ましい。
【０２１９】
上述した重合性基の種類としては、特に制限はないが、上記の通り、アクリロイルオキシ基、メタクリロイルオキシ基、エポキシ基、オキセタニル基が特に好ましい。重合性モノマーの具体例としては、特開２００１−３５００１２号公報の段落番号［００６１］〜［００６５］に記載のエポキシ基含有モノマー、特開２００２−３７１２１６号公報の段落番号［００１６］に記載のアクリレートモノマーおよびメタクリレートモノマー、特開２００１−２２０５２６号公報、特開２００１−３１０９３７号公報、特開２００３−３４１２１７号公報の段落番号［００２１］〜［００８４］および特開２００４−９１５５６号公報の段落番号［００２２］〜［００５８］などに記載のオキセタニル基含有モノマー、並びに、シーエムシー出版「反応性モノマーの市場展望」に記載のモノマーなどが挙げられる。
【０２２０】
また、（メタ）アクリル系モノマーであるアクリレートモノマーおよびメタクリレートモノマーとしては、ポリエチレングリコールモノ（メタ）アクリレート、ポリプロピレングリコールモノ（メタ）アクリレート、フェノキシエチル（メタ）アクリレート、などの単官能のアクリレートまたはメタアクリレートや、ポリエチレングリコールジ（メタ）アクリレート、トリメチロールエタントリ（メタ）アクリレート、ネオペンチルグリコールジ（メタ）アクリレート、トリメチロールプロパントリ（メタ）アクリレート、ペンタエリスリトールトリ（メタ）アクリレート、ペンタエリスリトールテトラ（メタ）アクリレート、ジペンタエリスリトールペンタ（メタ）アクリレート、ジペンタエリスリトールヘキサ（メタ）アクリレート、ヘキサンジオール（メタ）アクリレート、トリメチロールプロパントリ（アクリロイルオキシプロピル）エーテル、トリ（アクリロイロキシエチル）イソシアヌレートなどのアクリレートまたはメタクリレートや、グリセリンやトリメチロールエタンなどの多官能アルコールにエチレンオキサイドやプロピレンオキサイドを付加させた後（メタ）アクリレート化して得られるトリメチロールプロパンＰＯ（プロピレンオキサイド）変性トリ（メタ）アクリレートやトリメチロールプロパンＥＯ（エチレンオキサイド）変性トリ（メタ）アクリレート、カプロラクトン変性ジペンタエリスリトールヘキサアクリレート、特公昭４８−４１７０８号、特公昭５０−６０３４号、特開昭５１−３７１９３号の各公報に記載のウレタンアクリレート類、特開昭４８−６４１８３号、特公昭４９−４３１９１号、特公昭５２−３０４９０号の各公報に記載のポリエステルアクリレート類、エポキシ樹脂と（メタ）アクリル酸との反応生成物であるエポキシアクリレート類などの多官能のアクリレートやメタアクリレート、およびこれらの混合物を挙げることができる。また、日本接着協会誌 Ｖｏｌ．２０、Ｎｏ．７、３００〜３０８頁に光硬化性モノマーおよびオリゴマーとして紹介されているものなどが挙げられる。単官能モノマー、２官能モノマー、３官能以上の多官能モノマー、オリゴマーを適宜組み合わせて粘度を調整することが好ましい。単官能モノマーや２官能モノマーを併用すると、インクの粘度が低下し、ノズル詰まりを防止できる効果が得られると共に、膜の強度が補われる。また、基板との密着を付与するために、２５℃での粘度が７００ｍＰａ・ｓ以上の高粘度の多官能モノマーやウレタンアクリレートなどの高極性モノマー、オリゴマーなどを少量併用しても構わない。
【０２２１】
また、重合性基の数や密度以外の観点で、水素結合による耐久性向上が期待できる点で、水酸基含有ラジカル重合性モノマーを使用することが好ましい。具体例としては、ＥＯ変性１，６−ヘキサンジオールジアクリレート、ＥＣＨ変性１，６−ヘキサンジオールジアクリレート、ジアクリル化イソシアヌレート、ＥＣＨ変性ヘキサヒドロフタル酸ジアクリレート、ＥＣＨ変性フタル酸ジアクリレート、ＥＣＨ変性プロピレングリコールジアクリレート、グリセロール−１，３−ジグリセロレートジアクリレート、ＥＣＨ変性グリセロールトリアクリレート、ペンタエリスリトールトリアクリレート、ジペンタエリスリトールペンタアクリレート、グリセロールジメタクリレート、２−ヒドロキシ−３−アクリロイロキシプロピルメタクリレート、ＥＣＨ変性エチレングリコールジメタクリレート、ＥＣＨ変性フェノキシジメタクリレート、ＰＯ変性ビスフェノールＡジグリシジルエーテルジメタクリレートなどが挙げられる。市販品名としてはＲＣＣ１３−３６５、カヤラッドＲ−１６７、アロニックスＭ−２１５、デナコールアクリレートＤＡ−７２２、デナコールアクリレートＤＡ−７２１、デナコールアクリレートＤＡ−９１１、デナコールアクリレートＤＡ−９２０、デナコールアクリレートＤＡ−９３１、デナコールアクリレートＤＡ−３１４、アロニックスＭ−３０５、ライトアクリレートＰＥ−３Ａ、ＳＲ−３９９Ｅ、アロニックスＭ−４００、ライトエステルＧ−２０１Ｐ、デナコールアクリレートＤＭ−８１１、デナコールアクリレートＤＭ−８５１、デナコールアクリレートＤＭ−８３２、エポキシエステル３００２Ｍなどが挙げられる。
【０２２２】
インクジェット用インク（Ｒ）、インクジェット用インク（Ｇ）、インクジェット用インク（Ｂ）中の上述した重合性モノマーの総含有量は、インク全量に対して、５〜４０質量％が好ましく、８〜２５質量％がより好ましい。モノマーの使用量が上記範囲内であれば、画素部の重合が十分となるため、画素部の膜強度の不足に起因する傷の発生が起こりにくくなったり、透明導電膜を付与する際にクラックやレチキュレーションが発生しにくくなったり、配向膜を設ける際の耐溶剤性が向上したり、電圧保持率を低下させない等の効果が得られる。
【０２２３】
＜有機溶剤＞
本発明のインクジェット用インクセットに使用されるインクジェット用インクは、有機溶剤を含有する。有機溶剤としては、各成分の溶解性を満足すれば特に限定されない。
有機溶剤の具体例としては、水や、エステル類、例えば、ギ酸アミル、酢酸イソアミル、プロピオン酸ブチル、酪酸イソプロピル、酪酸エチル、酪酸ブチル、アルキルエステル類、乳酸メチル、乳酸エチル、オキシ酢酸メチル、オキシ酢酸エチル、オキシ酢酸ブチル、メトキシ酢酸メチル、メトキシ酢酸エチル、メトキシ酢酸ブチル、エトキシ酢酸メチル、エトキシ酢酸エチルなど；３−オキシプロピオン酸メチル、３−オキシプロピオン酸エチルなどの３−オキシプロピオン酸アルキルエステル類、例えば、３−メトキシプロピオン酸メチル、３−メトキシプロピオン酸エチル、３−エトキシプロピオン酸メチル、３−エトキシプロピオン酸エチルなど；２−オキシプロピオン酸メチル、２−オキシプロピオン酸エチル、２−オキシプロピオン酸プロピルなどの２−オキシプロピオン酸アルキルエステル類、例えば、２−メトキシプロピオン酸メチル、２−メトキシプロピオン酸エチル、２−メトキシプロピオン酸プロピル、２−エトキシプロピオン酸メチル、２−エトキシプロピオン酸エチル、２−オキシ−２−メチルプロピオン酸メチル、２−オキシ−２−メチルプロピオン酸エチル、２−メトキシ−２−メチルプロピオン酸メチル、２−エトキシ−２−メチルプロピオン酸エチルなど；ピルビン酸メチル、ピルビン酸エチル、ピルビン酸プロピル、アセト酢酸メチル、アセト酢酸エチル、２−オキソブタン酸メチル、２−オキソブタン酸エチルなど；エーテル類、例えば、ジエチレングリコールジメチルエーテル、エチレングリコールモノメチルエーテル、エチレングリコールモノエチルエーテル、メチルセロソルブアセテート、エチルセロソルブアセテート、ジエチレングリコールモノメチルエーテル、ジエチレングリコールモノエチルエーテル、ジエチレングリコールモノブチルエーテル、プロピレングリコールメチルエーテル、プロピレングリコールメチルエーテルアセテート、プロピレングリコールエチルエーテルアセテート、プロピレングリコールプロピルエーテルアセテートなど；ケトン類、例えば、シクロヘキサノン、２−ヘプタノン、３−ヘプタノンなど；芳香族炭化水素類、例えば、キシレンなど；ジシクロヘキシルメチルアミンなどの有機溶剤、などが好適に挙げられる。これらは１種または２種以上を併用して使用しても構わない。
【０２２４】
インクジェット用インク（Ｒ）、インクジェット用インク（Ｇ）、インクジェット用インク（Ｂ）中の有機溶剤の含有量は、インク全量に対して、３０〜９０質量％が好ましく、５０〜８５質量％がさらに好ましい。３０質量％以上であると１画素内に打滴されるインク量が保たれ、画素内でのインクの濡れ広がりが良好である。また、９０質量％以下であると、インク中の機能膜（例えば画素など）を形成するための溶媒以外の成分量を所定量以上に保つことができる。これより、カラーフィルタを形成する場合には、１画素当たりのインク必要量が多くなり過ぎることがなく、例えば隔壁で区画された凹部にインクジェット法でインクを付与する場合に、凹部からのインク溢れや隣の画素との混色の発生を抑制することができる。
【０２２５】
本発明で用いられる有機溶剤の沸点は、１３０〜２８０℃が好ましい。沸点が低すぎると、面内の画素の形状の均一性の点で好ましくない。沸点が高すぎると、プリベークによる溶媒除去の点で好ましくない。なお、有機溶剤の沸点は、圧力１ａｔｍのもとでの沸点を意味し、化合物辞典（Ｃｈａｐｍａｎ ＆ Ｈａｌｌ 社）などの物性値表により知ることができる。
【０２２６】
有機溶剤の好ましい使用形態の一つとして、沸点が１６０℃以上の有機溶剤を、有機溶剤全量中の１０質量％以上含むことが好ましい。なかでも、沸点が１６０〜２５０℃の有機溶剤が好ましく、１８０〜２４０℃がより好ましい。沸点が上記所定範囲の有機溶剤の含有量は、使用される有機溶剤全量中、１０質量％以上が好ましく、２０〜１００質量％が好ましく、２５〜７５質量％がより好ましい。所定の沸点を有する有機溶剤を上記範囲内で含有すると、インクの乾燥を制御でき、吐出安定性が付与できる点、吐出後のインクのレベリング性向上の点で好ましい。一方、沸点の低い有機溶剤を含む場合は、インクジェットヘッド上でもすばやく蒸発するため、ヘッド上でのインクの粘度上昇や固形分の析出等を容易に引き起こし、吐出性の悪化を伴う場合が多い。また、インクが基板面に着弾し、基板面上を濡れ拡がる場合も、濡れ拡がりの縁の部分において溶媒が蒸発することでインクの粘度上昇が起こり、ピニング（ＰＩＮＮＩＮＧ）という現象により、濡れ拡がりが抑えられる場合がある。
なお、沸点が１６０℃以上の有機溶剤としては、例えば、２−ヘプタノール、シクロヘキサノール、２−フルアルデヒド、Ｎ,Ｎ−ジエチルエタノールアミン、２−メチルシクロヘキサノール、Ｎ,Ｎ−ジメチルアセトアミド、２−（メトキシメトキシ）エタノール、ジアセトンアルコール、フルフリルアルコール、エチレングリコールモノブチルエーテル、モノエタノールアミン、３−メチルシクロヘキサノール、４−メチルシクロヘキサノール、１−ヘプタノール、Ｎ,Ｎ−エチルホルムアミド、２−オクタノール、テトラヒドロフリルアルコール、Ｎ−メチルホルムアミド、エチレングリコールモノイソアミルエーテル、エチレングリコールモノアセテート、２,３−ブタンジオール、グリセリンモノアセテート、２−エチル−１−ヘキサノール、１,２−プロパンジオール、ジメチルスルホキシド、ジプロピレングリコールモノメチルエーテル、エチレングリコールジアセテート、１,２−ブタンジオール、エチレングリコールモノブチルエーテルアセテート、３,３,５−トリメチル−１−ヘキサノール、ジエチレングリコールモノメチルエーテル、１−オクタノール、２−メチル−２,４−ペンタンジオール、ジプロピレングリコールモノエチルエーテル、エチレングリコール、ジエチレングリコールモノエチルエーテル、Ｎ−メチルピロリドン、γ―ブチロラクトン、ベンジルアルコール、Ｎ−メチルアセトアミド、１,３−ブタンジオール、エチレングリコールモノヘキシルエーテル、ホルムアミド、１−ノナノール、１,３−プロパンジオール、ジエチレングリコールモノエチルエーテルアセテート、α−テルピネオール、アセトアミド、１,４−ブタンジオール、ジエチレングリコールモノブチルエーテル、１−デカノール、ジプロピレングリコール、１,３−ブチレングリコールジアセテート、２−ブテン−１,４−ジオール、エチレンカーボネート、プロピレンカーボネート、１,５−ペンタンジオール、１−ウンデカノール、トリプロピレングリコールモノメチルエーテル、２−エチル−１,３−ヘキサンジオール、エチレングリコールモノフェニルエーテル、ジエチレングリコール、２−ピロリドン、ジエチレングリコールモノブチルエーテルアセテート、トリエチレングリコールモノメチルエーテル、テトラエチレングリコールジメチルエーテル、トリプロピレングリコールモノブチルエーテル、トリエチレングリコールなどが挙げられる。
【０２２７】
＜重合開始剤＞
本発明のインクジェット用インクセットに使用されるインクジェット用インクは、重合性モノマーおよびバインダー樹脂の重合反応を促進する目的で、重合開始剤（例えば、光重合開始剤、熱重合開始剤）を含有していてもよい。重合開始剤は、インクジェット用インクに用いる重合性モノマーおよびバインダーの種類、重合経路にあわせて選択することができる。重合開始剤としては、例えば、特許出願２００７−３０３６５６号明細書の段落番号[００８６]〜［０１１７］に記載される重合開始剤を用いてもよい。
なかでも、オキシムエステル類、アシルホスフィンオキサイド類、α―ヒドロキシアルキルケトン類、ロフィンダイマー類、およびトリハロメチルトリアジン類からなる群から選択される少なくとも１種が好ましい。
【０２２８】
重合開始剤の含有量は、インク全量に対して、０．１〜５質量％であることが好ましく、より好ましくは０．５〜３質量％である。含有量が上述の範囲内であると、より良好な感度と強固な硬化部を形成することができる。また、上記化合物は１種または２種以上を混合して使用することができる。
【０２２９】
＜界面活性剤＞
本発明のインクジェット用インクセットに使用されるインクジェット用インクは、さらに界面活性剤を含んでいてもよい。界面活性剤を含む場合、インクジェット吐出安定性、着弾時のレベリング性の点で好ましい。
界面活性剤の例として、ノニオン系界面活性剤、両性界面活性剤、アンモニウムイオンを対イオンとするアニオン系界面活性剤、有機酸アニオンを対イオンとするカチオン系界面活性剤などが挙げられる。ノニオン系界面活性剤としては、例えば、ポリエチレングリコール誘導体、ポリプロピレングリコール誘導体が挙げられる。両性界面活性剤としては、例えば、長鎖アルキルのベタイン類が挙げられる。アンモニウムイオンを対イオンとするアニオン系界面活性剤としては、例えば、長鎖アルキル硫酸アンモニウム塩、アルキルアリール硫酸アンモニウム塩、アルキルアリールスルホン酸アンモニウム塩、アルキルリン酸アンモニウム塩、ポリカルボン酸系高分子のアンモニウム塩などが挙げられる。有機酸アニオンを対イオンとするカチオン系界面活性剤としては、例えば、長鎖アルキルアミンアセテート等が挙げられる。その他、特開２００３−３３７４２４号公報、特開平１１−１３３６００号公報に開示されている界面活性剤が、好適なものとして挙げられる。
【０２３０】
インクジェット用インク（インクジェット用インク（Ｒ）、インクジェット用インク（Ｇ）、インクジェット用インク（Ｂ））中の界面活性剤の含有量は、特に限定されないが、インクジェット用インク全量に対して、５質量％以下が好ましく、０．０１〜２質量％がより好ましい。上記範囲内であれば、インクの他物性を損ねること無く、好ましい表面張力を得られる点で好ましい。
【０２３１】
＜多官能チオール化合物＞
本発明のインクジェット用インクセットに使用されるインクジェット用インクは、複数のチオール基を有する多官能チオール化合物を含有していてもよい。所定の官能数の多官能チオール化合物を使用することにより、堅牢性および耐熱性に優れると共に、レベリング性に優れた色画素を形成することができる。さらには、このチオール化合物を使用することにより、インク自体の膜強度を低下させずに、インクの粘度を低く保つことができ、吐出安定性にも優れたインクが得られる。
【０２３２】
上記多官能チオール化合物は、分子内にチオール基を３〜６個有していることが好ましい。チオール基の数が３個より少ないと、得られる画素の耐熱性、耐薬品性に劣る。また、チオール基の数が６個より多いと、合成が非常に困難であり、かつ、使用するチオール化合物の粘度が高すぎて、インクの吐出安定性が劣る。
多官能チオール化合物の分子量は、特に制限されないが、インクの吐出安定性の観点から、２００〜１２００が好ましく、４００〜１０００がより好ましい。
【０２３３】
多官能チオール化合物は、１種のみを使用してもよいし、２種以上を併用してもよい。
多官能チオール化合物の具体例としては、トリメチロールプロパントリス（３−メルカプトプロピオネート）、ペンタエリスリトールテトラキス（３−メルカプトプロピオネート）、テトラエチレングリコールビス（３−メルカプトプロピオネート）、ジペンタエリスリトールヘキサキス（３−メルカプトプロピオネート）、ペンタエリスリトールテトラキス（チオグリコレート）等が挙げられる。なかでも、トリメチロールプロパントリス（３−メルカプトプロピオネート）、ペンタエリスリトールテトラキス（３−メルカプトプロピオネート）、テトラエチレングリコールビス（３−メルカプトプロピオネート）、ジペンタエリスリトールヘキサキス（３−メルカプトプロピオネート）が好ましい。
【０２３４】
インクジェット用インク（インクジェット用インク（Ｒ）、インクジェット用インク（Ｇ）、インクジェット用インク（Ｂ））中の多官能チオール化合物の含有量は、インク全量に対して、０．５〜２０質量％が好ましく、２〜１２質量％がより好ましい。含有量が少なすぎる場合、色画素の堅牢性や耐熱性に関する効果が十分に得られないので好ましくない。含有量が多すぎる場合、表面形状など、画素の膜質が悪化する事があり好ましくない。
【０２３５】
上述のインクジェット用インクは、必要に応じて、他の添加剤（例えば、硬化剤、熱潜在性触媒、バインダー樹脂など）を含有していてもよい。
【０２３６】
＜インクジェット用インクの製造方法＞
インクジェット用インクの製造には、公知のインクジェット用インクの製造方法を適用することが可能である。例えば、溶媒中に染料を溶解させた後、インクジェット用インクに必要な各成分（例えば、重合性モノマー、重合開始剤）を溶解させてインクジェット用インクを調製することができる。
【０２３７】
＜インクジェット用インクの物性値＞
インクジェット用インク（インクジェット用インク（Ｒ）、インクジェット用インク（Ｇ）、インクジェット用インク（Ｂ））の物性値としては、インクジェットヘッドで吐出可能な範囲であれば特に限定されないが、インク粘度は安定吐出観点から、２５℃において２〜３０ｍＰａ・ｓであることが好ましく、２〜２０ｍＰａ・ｓがより好ましい。また、装置で吐出する際には、インクジェットインクの温度を２０〜８０℃の範囲でほぼ一定温度に保持することが好ましい。装置の温度を高温に設定すると、インクの粘度が低下し、より高粘度のインクを吐出可能となるが、温度が高くなることにより、熱によるインクの変性や熱重合反応がヘッド内で発生したり、インクを吐出するノズル表面で溶剤が蒸発しやすくなり、ノズル詰まりが起こりやすくなるため、装置の温度は２０〜８０℃の範囲が好ましい。
【０２３８】
なお、粘度は、２５℃にインクジェット用インクを保持した状態で、一般に用いられるＥ型粘度計（例えば、東機産業（株）製Ｅ型粘度計（ＲＥ−８０Ｌ））を用いることにより測定される値である。
【０２３９】
また、インクジェット用インクの２５℃の表面張力（静的表面張力）としては、非浸透性の基板に対する濡れ性の向上、および吐出安定性の点で、２０〜４０ｍＮ／ｍが好ましく、２０〜３５ｍＮ／ｍがより好ましい。また、装置で吐出する際には、インクジェット用インクの温度を２０〜８０℃の範囲で略一定温度に保持することが好ましく、そのときの表面張力を２０〜４０ｍＮ／ｍとすることが好ましい。インクジェット用インクの温度を所定精度で一定に保持するためには、インク温度検出手段と、インク加熱または冷却手段と、検出されたインク温度に応じて加熱または冷却を制御する制御手段とを備えていることが好ましい。あるいは、インク温度に応じてインクを吐出させる手段への印加エネルギーを制御することにより、インク物性変化に対する影響を軽減する手段を有することも好適である。
【０２４０】
上述の表面張力は、一般的に用いられる表面張力計（例えば、協和界面科学（株）製、表面張力計ＦＡＣＥ  ＳＵＲＦＡＣＥ  ＴＥＮＳＩＯＭＥＴＥＲ  ＣＢＶＢ−Ａ３など）を用いて、ウィルヘルミー法で液温２５℃、６０％ＲＨにて測定される値である。
【０２４１】
また、インクジェットインクが基板着弾後に濡れ拡がる形状を適正に保つためには、基板に着弾後のインクジェットインクの液物性を所定の範囲に保持することが好ましい。このためには、基板および／または基板の近傍を所定温度範囲内に保持することが好ましい。あるいは、基板を支持する台の熱容量を大きくするなどにより、温度変化の影響を低減することも有効である。
【０２４２】
＜カラーフィルタおよびその製造方法＞
次に、図面に示す好適実施形態を参照して、本発明のインクジェット用インクセットを用いたカラーフィルタおよびその製造方法について詳細に説明する。
本発明のカラーフィルタは、本発明のインクジェット用インクセットを用いてインクジェット法により形成された色画素を備えることを特徴とするものであり、すなわち、本発明のインクジェット用インクセットを用いてインクジェット法により製造されたことを特徴とするものである。また、本発明のカラーフィルタの製造方法は、基板上に形成された隔壁により囲まれた凹部に、本発明のインクジェット用インクセットをインクジェット法により付与して画素を形成する工程（以下、「画素形成工程」という）を有することを特徴とする。好ましくは、画素形成工程は、基板上の隔壁により区画された凹部にインクジェット法により液滴としてインクを付与する描画工程と、さらに、描画された少なくとも１色の画素（凹部内のインク）を活性エネルギー線の照射により硬化して色画素を形成する照射工程や、所望の色相の画素（凹部内のインク）の全てを形成した後に熱により硬化して色画素を形成する加熱工程を含む硬化工程を有し、必要に応じてベーク処理などの他の工程を設けて構成することができる。
【０２４３】
図１は、本発明のカラーフィルタの製造方法の一実施形態における製造工程を示すフローチャートであり、図２（ａ）〜（ｆ）は、本発明のカラーフィルタの製造方法における基板からカラーフィルタに至る製造工程順に示す基板およびカラーフィルタの模式的断面図である。
図１および図２（ａ）〜（ｆ）に示すように、本発明のカラーフィルタ１０の製造方法は、基板１２にブラックマトリックス（ＢＭ）となる隔壁（バンク）１４を形成する隔壁形成工程Ｓ１０２（図２（ｂ）参照）と、隔壁１４に撥液性（撥インク性）を付与する撥液処理工程Ｓ１０４と、隣接する隔壁１４間の凹部１６に、本発明のインクジェット用インクセットを構成するインクジェット用インク１８（以後、単にインクジェット用インク１８とも称する）をインクジェット法により付与して色画素２０を形成する画素形成工程Ｓ１０６（図２（ｃ）〜（ｅ）参照）と、形成された色画素２０を保護する保護膜２２を形成してカラーフィルタ１０を製造する保護膜形成工程Ｓ１０８（図２（ｆ）参照）とを有する。
【０２４４】
また、画素形成工程Ｓ１０６は、上述したように、隔壁１４間の凹部１６にインク１８をインクジェット法により液滴として吐出して付与する描画工程Ｓ１１０（図２（ｃ）参照）と、凹部１６に付与されたインク１８を乾燥させてインク１８内の溶剤を除去してインク残部１８ａとする予備処理工程Ｓ１１２（図２（ｄ）参照）と、基板１２上の凹部１６内のインク残部１８ａに活性エネルギー線を照射する照射工程および／またはインク残部１８ａを加熱する加熱工程によりインク残部１８ａを重合して硬化させ、色画素２０を形成する硬化工程Ｓ１１４（図２（ｅ）参照）とを有する。
なお、隔壁１４は、画素形成工程Ｓ１０６の前の隔壁形成工程Ｓ１０２において、予め基板１２上に形成されたものであり、隔壁１４の隔壁形成工程Ｓ１０２およびその形成方法の詳細については後述し、まず始めに、画素形成工程Ｓ１０６について説明する。
【０２４５】
＜画素形成工程＞
図２（ｃ）〜（ｅ）に示すように、画素形成工程Ｓ１０６では、描画工程Ｓ１１０において、隔壁（色離隔壁）１４間の凹部１６に、本発明のインクジェット用インク１８の液滴をインクジェット法で付与して、硬化工程Ｓ１１４で付与されたインク１８を硬化して画素２０を形成する。この画素２０は、カラーフィルタ１０を構成する赤色（Ｒ）、緑色（Ｇ）、青色（Ｂ）などの色画素となるものである。
本発明のインクジェット用インクセットを用いることにより、赤色（Ｒ）、緑色（Ｇ）、および青色（Ｂ）の色画素を有するカラーフィルタ１０を製造することができる。なお、カラーフィルタの基板１２としては、特に限定されず、ガラス板や、ポリカーボネート、ポリメタクリル酸メチル、ポリエチレンテレフタレートなどの樹脂板を用いることができる。
【０２４６】
描画工程Ｓ１１０において用いられるインクジェット方式としては、特に限定されず、帯電したインクジェット用インクを連続的に噴射し電場によって制御する方法、圧電素子を用いて間欠的にインクジェット用インクを噴射する方法、インクジェット用インクを加熱してその発泡を利用して間欠的に噴射する方法等の、各種の方法を採用できる。
使用されるインクジェットヘッドとしては、コンティニュアス型やオンデマンド型のピエゾ方式、サーマル方式、ソリッド方式、静電吸引方式等の種々の方式のインクジェットヘッド（吐出ヘッド）を用いることができ、オンデマンド型の種々の方式のインクジェットヘッドを用いることが好ましく、特に、オンデマンド型のピエゾ方式のインクジェットヘッドを用いることが好ましい。また、インクジェットヘッドの吐出部（ノズル）は、単列配置に限定されず、複数列としても千鳥格子状に配置としてもよい。
さらに、ヘッドは、インクの温度が管理できるように温調機能を持つものが好ましい。射出時の粘度は、５〜２５ｍＰａ・ｓとなるように射出温度を設定し、粘度の変動幅が±５％以内になるようにインク温度を制御することが好ましい。また、駆動周波数としては、１〜５００ｋＨｚで稼動することが好ましい。ノズルの形状は、必ずしも円形である必要はなく、楕円形、矩形等の形状に制限されるものではない。ノズル径は、１０〜１００μｍの範囲であることが好ましい。なお、ノズルの開口部自身は必ずしも真円とは限らないが、その場合、ノズル径は該開口部の面積と同等の円で表したときの径とする。
【０２４７】
本発明のインクジェット用インクセットを用いて製造されるカラーフィルタとしては、インクジェット用インク（Ｒ）より形成される赤色（Ｒ）の色画素、インクジェット用インク（Ｇ）より形成される緑色（Ｇ）の色画素、インクジェット用インク（Ｂ）より形成される青色（Ｂ）の色画素を有する３色のカラーフィルタや、さらに、イエロー（Ｙ）、マゼンタ（Ｍ）、シアン（Ｃ）の色画素を有する４〜６色の色画素を有するカラーフィルタなどが挙げられる。なお、単色のカラーフィルタを製造してもよい。
【０２４８】
本発明のインクジェット用インクセットとともに、カラーフィルタを形成するためのそれぞれの着色用インクとして、公知のものも使用することができる。例えば、マゼンタ色調インクの場合は、カップリング成分（以降、カプラー成分と呼ぶ）として、フェノール類、ナフトール類、アニリン類、ピラジンのようなヘテロ環類、開鎖型活性メチレン化合物類などを有するアリールまたはヘテリルアゾ染料；例えば、カプラー成分として開鎖型活性メチレン化合物類などを有するアゾメチン染料；アントラピリドン染料（例えばＵＳ２００４／０２３９７３９Ａ１明細書記載のＴａｂｌｅ １中のＮｏ．２０の化合物や、国際公開第０４／１０４１０８号パンフレット記載の化合物（１３）など）などを含んだインクを挙げることができる。
【０２４９】
イエロー色調用インクとしては、例えば、カプラー成分としてフェノール類、ナフトール類、アニリン類、ピラゾロンやピリドン等のような複素環類、開鎖型活性メチレン化合物類、などを有するアリールもしくはヘテリルアゾ染料；例えばカプラー成分として開鎖型活性メチレン化合物類などを有するアゾメチン染料；例えばベンジリデン染料やモノメチンオキソノール染料等のようなメチン染料；例えばナフトキノン染料、アントラキノン染料等のようなキノン系染料などがあり、これ以外の染料種としてはキノフタロン染料、ニトロ・ニトロソ染料、アクリジン染料、アクリジノン染料などを含んだインクを挙げることができる。
【０２５０】
シアン色調用染料としては、例えば、カプラー成分としてフェノール類、ナフトール類、アニリン類などを有するアリールもしくはヘテリルアゾ染料；例えばカプラー成分としてフェノール類、ナフトール類、ピロロトリアゾールのような複素環類などを有するアゾメチン染料；シアニン染料、オキソノール染料、メロシアニン染料などのようなポリメチン染料；ジフェニルメタン染料、トリフェニルメタン染料、キサンテン染料などのようなカルボニウム染料；フタロシアニン染料；アントラキノン染料；インジゴ・チオインジゴ染料などを含んだインクを挙げることができる。
【０２５１】
カラーフィルタパターンの形状については、特に限定はなく、ブラックマトリックス形状として一般的なストライプ状であっても、格子状であっても、さらにはデルタ配列状であってもよい。
【０２５２】
本発明においては、図２（ｃ）に示すように、描画工程Ｓ１１０において基板１２上の凹部１６にインク１８の液滴を付与してインク１８の層を形成した後、図２（ｄ）に示すように、予備処理工程Ｓ１１２でインク１８内に含まれる有機溶剤を乾燥して除去してインク残部１８ａとした後に、図２（ｅ）に示すように、このインク残部１８ａに活性エネルギー線を照射する照射工程（以下、第１の硬化工程ともいう）および／またはインク残部を加熱する加熱工程（以下、第２の硬化工程ともいう）からなる硬化工程Ｓ１１４によりインク残部１８ａを重合して画素２０を形成してもよい。また、インク残部の熱重合が開始する温度をＴ℃としたときに、予備処理工程Ｓ１１２において、Ｔ℃未満の温度で予備加熱（以下、予備加熱工程ともいう）を行ってインク１８内に含まれる有機溶剤を強制的に乾燥させて除去してインク残部１８ａとした後に、インク残部１８ａに活性エネルギー線を照射する照射工程および／またはインク残部１８ａをＴ℃以上の温度で加熱する加熱工程によりインク残部１８ａを重合して硬化させて、画素２０を形成してもよい。
【０２５３】
＜第１の硬化工程＞
描画工程Ｓ１１０で形成された少なくとも１色の画素形成のための凹部１６内のインク残部（以下、未硬化画素インクという）１８ａに活性エネルギー線を照射して硬化する工程（第１の硬化工程）を設けることができる。第１の硬化工程では、赤色（Ｒ）、緑色（Ｇ）、および青色（Ｂ）を含む各色のインクを硬化させることにより、硬化した画素２０を形成することができる。硬化は、１色の未硬化画素インク１８ａを形成するごとに行ってもよいし、複数色または全色の未硬化画素インク１８ａを形成した後に行うようにしてもよい。
【０２５４】
第１の硬化工程において、１色または複数色毎に凹部１６内のインク、すなわち未硬化画素インク１８ａを硬化させる場合、硬化させる順序は、特に制限的ではなく、どのような順序でも良い。
また、Ｒ，Ｇ，Ｂなどのインクの硬化は、インクの持つ感光波長に対応する波長領域の活性エネルギー線を発するエネルギー源を用いて重合硬化を促進する露光処理を施すことにより行うことができる。
【０２５５】
エネルギー源としては、例えば、４００〜２００ｎｍの紫外線、遠紫外線、ｇ線、ｈ線、ｉ線、ＫｒＦエキシマレーザ光、ＡｒＦエキシマレーザ光、電子線、Ｘ線、分子線、またはイオンビームなど、既述の重合開始剤が感応するものを適宜選択して用いることができる。具体的には、２５０〜４５０ｎｍ、好ましくは３６５±２０ｎｍの波長領域に属する活性光線を発する光源、例えば、ＬＤ、ＬＥＤ（発光ダイオード）、蛍光灯、低圧水銀灯、高圧水銀灯、メタルハライドランプ、カーボンアーク灯、キセノンランプ、ケミカルランプなどを用いて好適に行うことができる。好ましい光源には、ＬＥＤ、高圧水銀灯、メタルハライドランプが挙げられる。
【０２５６】
活性エネルギー線の照射時間としては、モノマーと重合開始剤との組合せに応じて適宜設定することができるが、例えば、１〜３０秒とすることができる。
【０２５７】
＜第２の硬化工程＞
本発明のカラーフィルタの製造方法においては、赤色（Ｒ）、緑色（Ｇ）、および青色（Ｂ）など所望の色相の未硬化画素インク１８ａを、熱により硬化する工程（第２の硬化工程）を設けることができる。上記のように、第１の硬化工程を設けると共に第２の硬化工程を設けることによって、カラーフィルタ１０の製造効率と表示特性とを両立させことができる。また、第２の硬化工程のみで硬化させてもよい。
【０２５８】
本第２の硬化工程では、隔壁および所望の色相からなる未硬化画素インクを形成し、第１の硬化工程を行った後に、さらに加熱処理（いわゆるベーク処理）を行って、熱による硬化を施すことができる。すなわち、隔壁および光照射により光重合した画素が形成されている基板を、電気炉、乾燥器などに入れて加熱する、あるいは赤外線ランプを照射して加熱することができる。
【０２５９】
このときの加熱温度および加熱時間は、インクジェット用インクの組成や画素の厚みに依存するが、一般に充分な耐溶剤性、耐アルカリ性、および紫外線吸光度を確保する観点から、約１２０℃〜約２５０℃で約１０分〜約１２０分間加熱することが好ましい。
【０２６０】
また、本発明のインクジェット用インクを用いたカラーフィルタの製造方法では、活性エネルギー線の露光および／または熱処理による画素形成用凹部（未硬化画素）内のインクの重合を行う前に、予備処理工程Ｓ１１２として、予備加熱工程を設けても良い。予備加熱工程における加熱温度は特に制限は無いが、未硬化画素インクの熱重合が開始する温度をＴ℃とした場合に、Ｔ℃未満であり、未硬化画素インクの重合が起きない温度が好ましく、５０〜１００℃がより好ましく、６０〜９０℃がさらに好ましい。本予備加熱工程を入れることで、インクジェット法により付与されたインク中の有機溶剤の蒸発が促進され、カラーフィルタを効率的に作製することができる上に、インク残部の粘度が熱により低下するため、より高い流動性が得られ、高い平坦性の画素を有するカラーフィルタを得ることが可能になる。
【０２６１】
上記予備加熱工程は、本発明のごときインク残部が流動性を有するインクであれば、画素内が熱によって重合するインクのみならず、光によって重合するインクにおいても有効である。光によって重合するインクの場合、上述のインクが熱重合を開始する温度Ｔは、熱によって光重合開始剤などが分解して重合反応が開始する温度または、モノマー自体が熱によって分解し、重合反応が開始する温度を意味する。予備加熱工程の時間は特に制限が無いが、１〜５分間行うことが好ましい。
【０２６２】
温度Ｔは、以下のようにして求めることができる。インクを加熱し、加熱によりインクの重合が開始し、インクのゲル化などが観察される温度をＴとする。より具体的には、加熱前のインク粘度に対して、加熱後のインク粘度の上昇が５ｍＰａ・ｓ以上の場合の加熱温度をＴとする。
【０２６３】
本発明のインクを用いたカラーフィルタの製造方法においては、描画工程Ｓ１１０から予備加熱工程（Ｓ１１２）および第１の硬化工程と第２の硬化工程とからなる硬化工程（Ｓ１１４）までの画素形成工程Ｓ１０６を、２４時間以内で行う事が好ましく、１２時間以内で行う事がより好ましく、６時間以内に行う事がさらに好ましい。描画工程Ｓ１１０から、最終の硬化工程（第２の硬化工程）Ｓ１１４までの画素の形成を２４時間以内で行うことにより、画素の面状を向上させることができる。
なお、本発明のカラーフィルタの製造方法においては、画素形成工程Ｓ１０６、すなわち描画工程Ｓ１１０から予備加熱工程（Ｓ１１２）、第１の硬化工程および第２の硬化工程（Ｓ１１４）までを、１色毎に行っても良いし、複数色毎に行っても良いし、または描画工程Ｓ１１０で全色について描画を行い、予備加熱工程（Ｓ１１２）による予備加熱、硬化工程Ｓ１１４による硬化を全色について行っても良い。また、画素形成工程Ｓ１０６を１色または複数色毎に行う場合、形成する画素の色の順序は、特に制限的ではなく、どのような色の順序でも良い。
【０２６４】
＜隔壁形成工程＞
本発明のカラーフィルタの製造方法では、上述した画素形成工程Ｓ１０６において、図２（ｃ）〜（ｅ）に示すように、基板１２上に形成された隔壁１４により囲まれた凹部１６に、インクジェット法により本発明のインクジェット用インク１８の液滴を付与して画素２０が形成される。
この隔壁１４は、特に制限的ではなく、公知の隔壁を用いることができ、どの様なものでもよいが、カラーフィルタを作製する場合は、ブラックマトリクスの機能を持った遮光性を有する隔壁であることが好ましい。
そのため、図１に示す例では、隔壁形成工程Ｓ１０２において、図２（ｂ）に示すように、図２（ａ）に示す基板１２上に、このようなブラックマトリクスの機能を持つ遮光性のある隔壁１４を形成する。
【０２６５】
なお、この隔壁１４は、公知のカラーフィルタ用ブラックマトリクスと同様の素材を用い、同様の公知の方法により作製することができる。例えば、特開２００７−１９３０９０号公報の段落番号［０１０８］〜［０１２６］や、特開２００５−３８６１号公報の段落番号[００２１]〜[００７４]や、特開２００４−２４００３９号公報の段落番号[００１２]〜[００２１]に記載のブラックマトリクス（いわゆる樹脂ブラックマトリックス）や、特開２００６−１７９８０号公報の段落番号[００１５]〜[００２０] や、特開２００６−１０８７５号公報の段落番号[０００９]〜[００４４]に記載のインクジェット用ブラックマトリクスなどが挙げられる。また、隔壁１４は、ブラックマトリクス機能と隔壁機能とを別々に持つ層からなる２層構造であっても良い。例えば、特開２００４−３６１４９１号公報の段落番号［００５４］〜［００５７］や、特開２００４−２９５０３９号公報の段落番号[００６７]〜[００６９]や、特開２００６−８６１２８号公報の段落番号[００６８]〜[００６９]、[０１０３]、[０１０９]〜[０１１０]に記載の金属遮光膜とその上に形成された樹脂製、好ましくは、撥液性の樹脂製の隔壁（バンク）層とからなる２層構造であっても良い。
本発明法では、上述した公知の作製方法の中でも、コスト削減の観点から感光性樹脂転写材料を用いることが好ましい。感光性樹脂転写材料は、仮支持体上に少なくとも遮光性を有する樹脂層を設けたものであり、基板に圧着して、遮光性を有する樹脂層を基板に転写することができる。
【０２６６】
感光性樹脂転写材料は、特開平５−７２７２４号公報に記載されている感光性樹脂転写材料、すなわち一体型となったフイルムを用いて形成することが好ましい。該一体型フイルムの構成の例としては、仮支持体／熱可塑性樹脂層／中間層／感光性樹脂層（本発明において「感光性樹脂層」とは光照射により硬化しうる樹脂をいい、それが遮光性を有するときには「遮光性を有する樹脂層」ともいい、目的の色に着色されているときには「着色樹脂層」ともいう。）／保護フイルムを、この順に積層した構成が挙げられる。感光性樹脂転写材料を構成する仮支持体、熱可塑性樹脂層、中間層、保護フィルムや、転写材料の作製方法については、特開２００５−３８６１号公報の段落番号[００２３]〜[００６６] や特開２００７−１９３０９０号公報の段落番号［０１０８］〜［０１２６］に記載のものが好適なものとして挙げられる。
【０２６７】
また、このような隔壁１４は、インクジェット用インクの混色を防ぐために、撥インク処理を施してもよい。
このため、図１に示す例では、隔壁形成工程Ｓ１０２の後、撥液処理工程Ｓ１０４において、図２（ｂ）に示す基板１２上の隔壁１４に、撥液処理、すなわち撥インク処理を施す。
なお、このような撥インク処理としては、例えば、特開２００７−１８７８８４号公報の段落番号［００８６］〜［００８７］に記載された撥インク処理方法、具体的には、（１）撥インク性物質を隔壁に練りこむ方法（例えば、特開２００５−３６１６０号公報参照）、（２）撥インク層を新たに設ける方法（例えば、特開平５−２４１０１１号公報参照）、（３）プラズマ処理により撥インク性を付与する方法（例えば、特開２００２−６２４２０号公報参照）、（４）隔壁の壁上面に撥インク材料を塗布する方法（例えば、特開平１０−１２３５００号公報参照）、などが挙げられ、特に（３）基板上に形成された隔壁にプラズマによる撥インク化処理を施す方法が好ましい。
【０２６８】
これらの他、本発明法に適用可能な撥インク処理方法として、特開２００４−３６１４９１号公報の段落番号［００５８］に記載された撥インク処理方法（例えば、特開平９−２０３８０３号公報、特開平９−２３０１２９号公報および特開平９−２３０１２７号公報参照）や、特開２００６−８６１２８号公報の段落番号［００７４］〜［００７５］、［０１１１］〜［０１１８］、［０１３０］に記載された撥インク処理方法などを挙げることができる。
なお、上述した例では、基板１２上の隔壁１４に撥インク処理を施しているが、本発明はこれに限定されず、同時に基板１２上の凹部１６内に親インク処理を施しても良い。
なお、隔壁１４が撥インク性を備えている場合には、撥液処理工程Ｓ１０４は不要であるが、その場合においても、基板１２上の凹部１６内に親インク処理を施しても良い。
【０２６９】
図２（ｅ）に示すように、基板１２上に隔壁１４および画素２０を形成して、カラーフィルタ１０を作製した後には、耐性向上の目的で、図２（ｆ）に示すように、画素２０および隔壁１４の全面を覆うように保護層としてオーバーコート層２２を形成することができる。オーバーコート層２２は、Ｒ，Ｇ，Ｂなどの画素２０および隔壁１４を保護すると共に表面を平坦にすることができる。但し、工程数が増える点からは設けないことが好ましい。オーバーコート層２２は、樹脂（ＯＣ剤）を用いて構成することができ、樹脂（ＯＣ剤）としては、アクリル系樹脂組成物、エポキシ樹脂組成物、ポリイミド樹脂組成物などが挙げられる。中でも、可視光領域での透明性で優れており、インクジェット用インクの樹脂成分が通常アクリル系樹脂を主成分としており、密着性に優れることから、アクリル系樹脂組成物が望ましい。オーバーコート層の例として、特開２００３−２８７６１８号公報の段落番号［００１８］〜［００２８］に記載のものや、オーバーコート剤の市販品として、ＪＳＲ社製のオプトマーＳＳ６６９９Ｇが挙げられる。
【０２７０】
本発明のカラーフィルタは、さらに透明導電膜として、酸化インジウムスズ（ＩＴＯ）層を有していてもよい。ＩＴＯ層の形成方法としては、例えば、インライン低温スパッタ法や、インライン高温スパッタ法、バッチ式低温スパッタ法、バッチ式高温スパッタ法、真空蒸着法、およびプラズマＣＶＤ法などが挙げられ、特にカラーフィルタに対するダメージを少なくするため、低温スパッタ法が好ましく用いられる。
【０２７１】
本発明のカラーフィルタは、例えば、液晶ディスプレイ、テレビ、パーソナルコンピュータ、液晶プロジェクタ、ゲーム機、携帯電話などの携帯端末、デジタルカメラ、カーナビなどの画像表示、特にカラー画像表示の用途に特に制限なく好適に適用できる。
また、本発明のカラーフィルタは、電子ペーパや有機ＥＬ素子デバイスなどの画像表示デバイス、特にカラー画像表示デバイスにも適用可能である。
【０２７２】
以上、本発明のインクジェット用インクセット、カラーフィルタおよびその製造方法、ならびにそれを用いる液晶ディスプレイおよび画像表示デバイスついて、種々の実施形態や実施例を挙げて詳細に説明したが、本発明は、上記実施例や実施形態には限定されず、本発明の要旨を逸脱しない範囲において、各種の改良や変更を行ってもよいのは、もちろんのことである。
【実施例】
【０２７３】
以下に実施例を挙げて本発明を更に具体的に説明する。以下の実施例に示す材料、試薬、割合、機器、操作等は本発明の範囲から逸脱しない限り適宜変更することができる。従って、本発明の範囲は以下に示す具体例に限定されるものではない。なお、以下の実施例において、特に断りのない限り「％」および「部」は、「質量％」および「質量部」を表し、分子量とは重量平均分子量のことを示す。
【０２７４】
（隔壁形成用の濃色組成物の調製）
濃色組成物Ｋ１は、まず表１に記載の量のＫ顔料分散物１、プロピレングリコールモノメチルエーテルアセテートをはかり取り、温度２４℃（±２℃）で混合して１５０ｒｐｍで１０分間攪拌し、さらに攪拌しながら、表１に記載の量のメチルエチルケトン、バインダー２、ハイドロキノンモノメチルエーテル、ＤＰＨＡ液、２，４−ビス（トリクロロメチル）−６−［４’−（Ｎ，Ｎ−ビスエトキシカルボニルメチル）アミノ−３’−ブロモフェニル］−ｓ−トリアジン、界面活性剤１をはかり取り、温度２５℃（±２℃）でこの順に添加して、温度４０℃（±２℃）で１５０ｒｐｍで３０分間攪拌することによって得られた。なお、表１に記載の量は質量部であり、詳しくは以下の組成となっている。
【０２７５】
＜Ｋ顔料分散物１＞
・カーボンブラック（デグッサ社製  Ｎｉｐｅｘ３５）                    １３．１％
・分散剤（下記化合物１）                                              ０．６５％
・ポリマー（ベンジルメタクリレート／メタクリル酸＝７２／２８モル比
のランダム共重合物、分子量３．７万）                                  ６．７２％
・プロピレングリコールモノメチルエーテルアセテート                  ７９．５３％
【０２７６】
【化５４】
0005553687.tif 000058
【０２７７】
＜バインダー２＞
・ポリマー（ベンジルメタクリレート／メタクリル酸＝７８／２２モル比
のランダム共重合物、分子量３．８万）                                      ２７％
・プロピレングリコールモノメチルエーテルアセテート                        ７３％
【０２７８】
＜ＤＰＨＡ液＞
・ジペンタエリスリトールヘキサアクリレート
（重合禁止剤ＭＥＨＱ  ５００ｐｐｍ含有、日本化薬(株)製、商品名：ＫＡＹＡＲＡＤ
ＤＰＨＡ）                                                                ７６％
・プロピレングリコールモノメチルエーテルアセテート                        ２４％
【０２７９】
＜界面活性剤１＞
・下記構造物１                                                            ３０％
・メチルエチルケトン                                                      ７０％
【０２８０】
【化５５】
0005553687.tif 000059
【０２８１】
【表１】
0005553687.tif 000060
【０２８２】
（隔壁の形成）
無アルカリガラス基板を、ＵＶ洗浄装置で洗浄後、洗浄剤を用いてブラシ洗浄し、更に超純水で超音波洗浄した。基板を１２０℃で３分熱処理して表面状態を安定化させた。
基板を冷却し２３℃に温調後、スリット状ノズルを有すガラス基板用コーター（エフ・エー・エス・アジア社製、商品名：ＭＨ−１６００）にて、上述のように調製した濃色組成物Ｋ１を塗布した。引き続きＶＣＤ（真空乾燥装置、東京応化工業社製）で３０秒間、溶媒の一部を乾燥して塗布層の流動性を無くした後、１２０℃で３分間プリベークして膜厚２．３μｍの濃色組成物層Ｋ１を得た。
超高圧水銀灯を有すプロキシミティー型露光機（日立ハイテク電子エンジニアリング株式会社製）で、基板とマスク（画像パターンを有す石英露光マスク）を垂直に立てた状態で、露光マスク面と濃色組成物層Ｋ１の間の距離を２００μｍに設定し、窒素雰囲気下、露光量３００ｍＪ／ｃｍ２で隔壁幅２０μｍ、スペース幅１００μｍにパターン露光した。
【０２８３】
次に、純水をシャワーノズルにて噴霧して、濃色組成物層Ｋ１の表面を均一に湿らせた後、ＫＯＨ系現像液（ノニオン界面活性剤含有、商品名：ＣＤＫ−１、富士フイルムエレクトロニクスマテリアルズ（株）製を１００倍希釈したもの）を２３℃で８０秒、フラットノズル圧力０．０４ＭＰａでシャワー現像しパターニング画像を得た。引き続き、超純水を、超高圧洗浄ノズルにて９．８ＭＰａの圧力で噴射して残渣除去を行い、大気下にて露光量２５００ｍＪ／ｃｍ２にて基板の濃色組成物層Ｋ１が形成された面側からポスト露光を行って、オーブンにて２４０℃で５０分加熱し、膜厚２．０μｍ、光学濃度４．０、１００μｍ幅の開口部を有するストライプ状の隔壁を得た。
【０２８４】
（撥インク化プラズマ処理）
隔壁を形成した基板に、カソードカップリング方式平行平板型プラズマ処理装置を用いて、以下の条件にて撥インク化プラズマ処理を行った。
使用ガス  ：ＣＦ４
ガス流量  ：８０ｓｃｃｍ
圧力      ：４０Ｐａ
ＲＦパワー：５０Ｗ
処理時間  ：３０ｓｅｃ
【０２８５】
＜インクジェット用インク（Ｒ）（赤色（Ｒ）用インク）＞
下記の成分を表２に記載の配合割合で混合し、１時間撹拌した。その後、平均孔径０．２５μｍのミクロフィルターで減圧濾過して赤色用インク液（Ｒ−１〜Ｒ−６、Ｒ比較−１〜Ｒ比較−３）を調製した。
【０２８６】
なお、赤色（Ｒ）用インク、後述する緑色（Ｇ）用インク、青色（Ｂ）用インクの調製に用いた各材料の詳細を以下に示す。
なお、後述するモノマーのＣｌｏｇＰ値はＣｌｏｇＰｔａｌｋ（Ｄａｙｌｉｇｈｔ  ＣＩＳ社製）を使用した計算値である。また、表２〜表４中の各実施例のＣｌｏｇＰ（Ｒ）、ＣｌｏｇＰ（Ｇ）およびＣｌｏｇＰ（Ｂ）は、式（Ｘ）〜式（Ｚ）に基づいたＣｌｏｇＰ値の平均値である。
（有機溶剤）
・シクロヘキサノン（和光純薬社製）
・ベンジルアルコール（和光純薬社製）
・ジエチレングリコールモノメチルエーテル（和光純薬社製）
（ラジカル重合性モノマー：［  ］はＣｌｏｇＰ値）
・グリセロール−１，３−ジグリセロレートジアクリレート［−０．９８９］
（Ａｌｄｒｉｃｈ製）
・デナコールアクリレートＤＡ−３１４［−０．７４］（ナガセケムテックス社製）
：ＥＣＨ変性グリセロールトリアクリレート
・ＳＲ−３９９Ｅ［１．５３１］（サートマー社製）
：ジペンタエリスリトールヒドロキシペンタアクリレート
・ＰＥＴＡ［２．７８３］（新中村化学社製（ＮＫエステルＡ−ＴＭＭＴ））
：ペンタエリスリトールテトラアクリレート
・Ｍ−３１０［３．８０７］（東亞合成社製（アロニックスＭ−３１０））
：ＰＯ変性トリメチロールプロパントリアクリレート
・Ｄ−３１０［４．７８８］（日本化薬社製（ＫＡＹＡＲＡＤ  Ｄ−３１０））
：アルキル変性ジペンタエリスリトールペンタアクリレート
・ＡＤ−ＴＭＰ［４．８５］（新中村化学社製（ＮＫエステルＡＤ−ＴＭＰ）
：ジトリメチロールプロパンテトラアクリレート
・ＤＰＣＡ−２０［５．２０４］（日本化薬社製（ＫＡＹＡＲＡＤ  ＤＰＣＡ−２０））
：カプロラクトン変性ジペンタエリスリトールヘキサアクリレート
・Ｄ−３３０［８．８６］（日本化薬社製（ＫＡＹＡＲＡＤ  Ｄ−３３０））
：アルキル変性ジペンタエリスリトールトリアクリレート
・ＤＰＣＡ−１２０［９．９６］（日本化薬社製（ＫＡＹＡＲＡＤ  ＤＰＣＡ−１２０））：カプロラクトン変性ジペンタエリスリトールヘキサアクリレート
（界面活性剤）
・ＫＦ−３５３（信越シリコーン社製）：ポリエーテル変性シリコーンオイル
・Ｆ７８１−Ｆ（大日本インキ化学工業製（メガファックＦ７８１Ｆ））
（多官能チオール化合物）
・ＤＰＭＰ（和光純薬社製）：ペンタエリスリトールヘキサキス（３-メルカプトプロピオネート）
（重合開始剤）
・ＩＲＧＡＣＵＲＥ  ８１９（チバスペシャルティケミカルス社製）
・ＩＲＧＡＣＵＲＥ  ＯＸＥ  ０２（チバスペシャルティケミカルス社製）
【０２８７】
赤色（Ｒ）用インクの染料としては、以下の染料を使用した。
・特定染料Ｍ−１（上記一般式（１−ａ）で表される染料に該当）
・特定染料Ｍ−２（上記一般式（１−ｃ）で表される染料に該当）
・特定染料Ｙ−１（上記一般式（１−ｄ）で表される染料に該当）
・特定染料Ｙ−２（上記一般式（１−ｅ）で表される染料に該当）
【０２８８】
【化５６】
0005553687.tif 000061
【０２８９】
【表２】
0005553687.tif 000062
【０２９０】
＜インクジェット用インク（Ｇ）（緑色（Ｇ）用インク）＞
下記の成分を表３に記載の配合割合で混合し、１時間撹拌した。その後、平均孔径０．２５μｍのミクロフィルターで減圧濾過して緑色用インク液（Ｇ−１〜Ｇ−６、Ｇ比較−１〜Ｇ比較−３）を調製した。
【０２９１】
緑色（Ｇ）用インクの調製に用いた各材料の詳細を以下に示す。有機溶剤、モノマー、界面活性剤、多官能チオール、重合開始剤は、上記赤色（Ｒ）用インクの調製に使用した各材料と同じ材料を使用した。
染料としては、以下の染料を使用した。
・特定染料Ｃ−１（上記一般式（２）で表される染料に該当）
・特定染料Ｃ−２（上記一般式（２）で表される染料に該当）
・特定染料Ｙ−３（上記一般式（１−ｃ）で表される染料に該当）
・特定染料Ｙ−４（上記一般式（１−ｆ）で表される染料に該当）
・特定染料Ｙ−５（上記一般式（１−ｂ）で表される染料に該当）
【０２９２】
【化５７】
0005553687.tif 000063
【０２９３】
【表３】
0005553687.tif 000064
【０２９４】
＜インクジェット用インク（Ｂ）（青色（Ｂ）用インク）＞
下記の成分を表４に記載の配合割合で混合し、１時間撹拌した。その後、平均孔径０．２５μｍのミクロフィルターで減圧濾過して青色用インク液（Ｂ−１〜Ｂ−６、Ｂ比較−１〜Ｂ比較−３）を調製した。
【０２９５】
青色（Ｂ）用インクの調製に用いた各材料の詳細を以下に示す。有機溶剤、モノマー、界面活性剤、多官能チオール、重合開始剤は、上記赤色（Ｒ）用インクの調製に使用した各材料と同じ材料を使用した。
染料としては、以下の染料を使用した。
・特定染料Ｃ−３（上記一般式（３）で表される染料に該当）
・特定染料Ｃ−４（上記一般式（３）で表される染料に該当）
・特定染料Ｍ−３（上記一般式（６）で表される染料に該当）
・特定染料Ｍ−４（上記一般式（５）で表される染料に該当）
・特定染料Ｍ−５（上記一般式（５）で表される染料に該当）
【０２９６】
【化５８】
0005553687.tif 000065
【０２９７】
【化５９】
0005553687.tif 000066
【０２９８】
【表４】
0005553687.tif 000067
【０２９９】
＜粘度、表面張力の測定＞
上記で調製されたインクの粘度、および表面張力を測定した。
インク粘度は、得られたインクを２５℃に調温したまま、東機産業（株）製Ｅ型粘度計（ＲＥ−８０Ｌ）を用いて以下の条件で測定した。結果を表５〜７に示す。
（測定条件）
・使用ロータ：１°  ３４’×Ｒ２４
・測定時間  ：２分間
・測定温度  ：２５℃
【０３００】
表面張力は、得られたインクを２５℃に調温したまま、協和界面科学（株）製表面張力計（ＦＡＣＥ  ＳＵＲＦＡＣＥ  ＴＥＮＳＩＯＭＥＴＥＲ  ＣＢＶＢ−Ａ３）を用いて測定した。結果を表５〜７に示す。
【０３０１】
【表５】
0005553687.tif 000068
【０３０２】
【表６】
0005553687.tif 000069
【０３０３】
【表７】
0005553687.tif 000070
【０３０４】
上記のように各色のインクジェット用インクにおいて、良好なインク粘度および表面張力を示した。
【０３０５】
＜評価用カラーフィルタの作製方法（その１）＞
本発明のインクジェット用インクセットを構成する上記インクジェット用インクを用いて、以下のようにして、各色のインクに対応する着色板を作製した。
まず、インクジェット用インクセットを構成する赤色（Ｒ）インクを、上記で得られた基板上の隔壁で区分された領域内（凸部で囲まれた凹部）に、富士フイルムDimatix社製インクジェットプリンターＤＭＰ−２８３１を用い、吐出を行い、その後、１００℃オーブン中で２分間加熱を行った。
次に、２２０℃のオーブン中で３０分間静置することにより、単色のカラーフィルタを作製した。なお、得られた色画素の膜厚は２．０μｍであった。
上述の緑色用インク、青色用インクについても同様の方法で、単色のカラーフィルタを作製した。
【０３０６】
＜外観検査＞
上記で作製した各色の単色カラーフィルタを、倍率１００倍の光学顕微鏡で観察した。視野内に大きさ１μｍ以上の粒子状物質が観察された場合、または相分離構造が観察された場合は、不合格（×）とし、視野内に粒子状物質および相分離構造が観察されない場合を合格（○）とした。例として、図３に粒子状物質がある場合、図４に相分離構造がある場合、図５に合格の場合の観察図を示す。結果を以下の表８〜１０に示す。
【０３０７】
＜耐薬品性評価＞
上記で作製した各色の単色カラーフィルタを、評価を行う薬品（Ｎ−メチルピロリドン、２−プロパノール、５％硫酸水溶液、５％水酸化ナトリウム水溶液）中に２０分間浸し、その前後の色相を測定した。色相の測定は、ＵＶ−５６０（日本分光社製）を用い、ΔＥａｂが３未満を◎とした。ΔＥａｂが３以上７未満を○とした。ΔＥａｂが７以上１５未満を△と、ΔＥａｂが１５以上を×とした。結果を以下の表８〜１０に示す。
なお、ΔＥａｂは、ＣＩＥ１９７６（Ｌ＊，ａ＊，ｂ＊）空間表色系による以下の色差公式から求められる値である（日本色彩学会編  新編色彩科学ハンドブック（昭和６０年）ｐ．２６６）。
ΔＥａｂ＝｛（ΔＬ）2＋（Δａ）2＋（Δｂ）2｝1/2
【０３０８】
なお、表８において、「Ｒ−１〜Ｒ−６」は、それぞれＲ−１〜Ｒ−６に記載のインクを使用して、上述の方法により作製されたカラーフィルタの評価結果を示す。表９および表１０においても、同様に所定のインクを用いて作製されたカラーフィルタの評価結果を示す。
【０３０９】
【表８】
0005553687.tif 000071
【０３１０】
【表９】
0005553687.tif 000072
【０３１１】
【表１０】
0005553687.tif 000073
【０３１２】
上記表８〜１０に示されるように、本発明のインクジェット用インクセットを構成するインクジェット用インクを用いると、優れた外観特性と耐薬品性を示す色画素が形成されることが分かった。
一方、Ｒ比較−１〜Ｒ比較−３などの比較例においては、得られた色画素中に粒子状物質や相分離構造が観察され、実用上問題があった。また、耐薬品性においても、所定の溶媒に対してΔＥａｂが大きく、実用上問題があった。
【０３１３】
＜評価用カラーフィルタの作製方法（その２）＞
次に、上述のＲ−１、Ｇ−１、Ｂ−１からなるインクジェット用インクセットを用いて、上記で得られた基板上の隔壁で区分された領域内（凸部で囲まれた凹部）に、Ｄｉｍａｔｉｘ社製インクジェットヘッド（ＳＥ−１２８、ヘッド温度２８℃）を搭載した富士フイルム製インクジェットプリンターＤＭＰ−２８３１を用い、それぞれのインクを所定の位置に着弾させ、所望の濃度になるまでインクの吐出を行い、１００℃にてホットプレートで２分乾燥させた。
次に、三永電機製作所製ＵＶＥ−２５１Ｓ（光源：ＥＬ−１００）を用いて、５００ｍＪ／ｃｍ２の光量を照射して、インクを硬化させた。さらに２２０℃オーブン中で３０分ベークすることで隔壁、画素ともに完全に硬化させ、Ｒ、Ｇ、Ｂのパターンからなるカラーフィルタを作製した。なお、形成された各色の膜厚は、２．０μｍであった。他のＲ−２〜Ｒ−６、Ｇ−２〜Ｇ−６、Ｂ−２〜Ｂ−６のそれぞれのインクを用いたインクジェット用インクセットについても、以下の表１１のような組み合わせにて、カラーフィルタを作製した。
【０３１４】
上記で得られた３色の色画素を有するカラーフィルタを用いて、以下のように外観検査、耐薬品性評価を行った。
【０３１５】
＜外観検査＞
得られたカラーフィルタの各色画素の中で、１色でも視野内に大きさ１μｍ以上の粒子状物質が観察された場合、または相分離構造が観察された場合を、不合格（×）とする。全ての色画素内において上記粒子状物質、または相分離構造が観察されない場合を、合格（○）とする。結果を表１１にまとめて示す。
【０３１６】
＜耐薬品性評価＞
上述した単色カラーフィルタの耐薬品性評価をもとにして、以下の４段階の基準に従い評価した。実用上、Ｄでないことが望ましい。結果を表１１にまとめて示す。
Ａ：カラーフィルタを構成する３色の各色画素のそれぞれの上記耐薬品性評価において、◎が３つ以上あり、×がない場合
Ｂ：カラーフィルタを構成する３色の各色画素のそれぞれの上記耐薬品性評価において、◎が２つ以上あり、×がない場合
Ｃ：カラーフィルタを構成する３色の各色画素のそれぞれの上記耐薬品性評価において、◎が１つ以上あり、×がない場合
Ｄ：カラーフィルタを構成する３色の各色画素のいずかれの上記耐薬品性評価において、×がある場合
【０３１７】
＜色再現範囲＞
得られたカラーフィルタを用いて、暗室で、標準Ｃ光源を用いて、赤色の単色表示、緑色の単色表示、青色の単色表示、白色の単色表示を行い、分光光度計（大塚電子社製、ＭＣＰＤ３０００）により、透過スペクトルを測定し、ｘｙ表示系による色度（Ｒ（ｘｙ）、Ｇ（ｘｙ）、Ｂ（ｘｙ））を求め、ＮＴＳＣ比を算出し、以下の４段階の基準に従い、評価した。ＮＴＳＣ比が高いほど、色再現範囲が広いと言える。結果を表１１にまとめて示す。実用上Ａ、Ｂであることが好ましく、Ａであることがより好ましい。
Ａ：ＮＴＳＣ比が７２％以上。
Ｂ：ＮＴＳＣ比が６８以上７２％未満。
Ｃ：ＮＴＳＣ比が６８％未満。
Ｄ：光漏れ等により、画素毎にばらつきが大きく測定に意味が無い。
【０３１８】
＜透過率＞
得られたカラーフィルタを用いて、暗室で、標準Ｃ光源（輝度：１００００ｃｄ／ｍ２）を用いて、赤色の単色表示、緑色の単色表示、青色の単色表示、白色の単色表示を行い、各色の着色部についての分光スペクトル中のピーク波長の透過率を測定した。得られた透過率について、各色の平均を求め、以下の４段階の基準に従い評価した。結果を表１１にまとめて示す。実用上Ａ、Ｂであることが好ましく、Ａであることがより好ましい。
Ａ：３色のそれぞれの透過率の平均が、７８％以上。
Ｂ：３色のそれぞれの透過率の平均が、７５％以上、７８％未満。
Ｃ：３色のそれぞれの透過率の平均が、７０％以上、７５％未満。
Ｄ：３色のそれぞれの透過率の平均が、７０％未満または、光漏れにより、測定意味をなさない。
【０３１９】
【表１１】
0005553687.tif 000074
【０３２０】
上記のように本発明のインクジェット用インクセットを用いて得られたカラーフィルタは、外観特性に優れると共に、耐薬品性、色再現範囲、透過率においても優れた性能を示した。特に、上述した式（Ａ）の関係を満たすものは、より優れた色再現範囲を示した。また、使用される各インクジェット用インクが好適なＣｌｏｇＰの範囲にある場合は、透過率がより優れるものとなった。
一方、比較例においては、外観特性、耐薬品性、色再現範囲、透過率のいずれの項目においても実施例と比較して劣る結果となった。
【図１】
0005553687.tif 000087
【図２】
0005553687.tif 000088
【図３】
0005553687.tif 000089
【図４】
0005553687.tif 000090
【図５】
0005553687.tif 000091